(57)【要約】【課題】電気特性、諸特性に優れ、かつ、均一な感光層を形成することが可能であって、繰返し特性にも優れた電子写真感光体、該電子写真感光体を用いた画像形成装置、および電子写真カートリッジを提供すること。【解決手段】導電性支持体上に感光層が形成された電子写真感光体において、該感光層が下記一般式（１）で表される化合物を含有するものであって、一般式（１）のＡｒ３が、炭素数２以上４以下のアルキル基を置換基として有するものであり、かつ、感光層中にオキシチタニウムフタロシアニンを含有することを特徴とする電子写真感光体。2011197694.tif 000048（一般式（１）において、Ａｒ１〜Ａｒ３は置換基を有してもよいアリール基、Ａｒ４およびＡｒ５はそれぞれ独立に置換基を有してもよいアリーレン基を表し、ｎ１およびｎ２はそれぞれ独立に１〜３の整数を表す。）【選択図】なし【特許請求の範囲】
【請求項１】
導電性支持体上に感光層が形成された電子写真感光体において、該感光層が下記一般式（１）で表される化合物を含有するものであって、一般式（１）のＡｒ３が、炭素数２以上４以下のアルキル基を置換基として有するものであり、かつ、感光層中にオキシチタニウムフタロシアニンを含有することを特徴とする電子写真感光体。
【化１】
2011197694.tif 000044
（一般式（１）において、Ａｒ１〜Ａｒ３は置換基を有してもよいアリール基、Ａｒ４およびＡｒ５はそれぞれ独立に置換基を有してもよいアリーレン基を表し、ｎ１およびｎ２はそれぞれ独立に１〜３の整数を表す。）
【請求項２】
前記一般式（１）のＡｒ３が、分岐アルキル基を置換基として有するものである請求項１に記載の電子写真感光体。
【請求項３】
該オキシチタニウムフタロシアニンが、ＣｕＫα特性Ｘ線によるＸ線回折スペクトルにおいて、ブラッグ角（２θ±０．２゜）２７．３°にピークを有する結晶型オキシチタニウムフタロシアニンであることを特徴とする請求項１または２に記載の電子写真感光体。
【請求項４】
該感光層がポリアリレートを含有することを特徴とする請求項１乃至３のいずれか１項に記載の電子写真感光体。
【請求項５】
該感光層が下記構造単位（Ｐ−１）を有するポリカーボネートを含有することを特徴とする請求項１乃至３のいずれか１項に記載の電子写真感光体。
2011197694.tif 000045
【請求項６】
該感光層が下記式（ｒ）で表される電荷輸送物質を含有するものであることを特徴とする請求項１乃至５のいずれか１項に記載の電子写真感光体。
【化２】
2011197694.tif 000046
（式（ｒ）中、Ｒは、互いに異なっていてもよい、水素原子、アルキル基、アルコキシ基またはフェニル基を示す。）
【請求項７】
該感光層が下記式（ｐ）および（ｑ）からなる群から選ばれた少なくとも１つの電荷輸送物質を含有し、一般式（１）で表される化合物重量の、該感光層中の全バインダー樹脂の含有重量に対する比が０．１５〜０．９であることを特徴とする請求項１乃至５のいずれか１項に記載の電子写真感光体。
【化３】
2011197694.tif 000047
（式（ｐ）および式（ｑ）中、Ｒは、互いに異なっていてもよい、水素原子、アルキル基、アルコキシ基またはフェニル基を示す。）
【請求項８】
請求項１乃至請求項７のいずれか１項に記載の電子写真感光体を用いた画像形成装置。
【請求項９】
請求項１乃至請求項７のいずれか１項に記載の電子写真感光体を有する電子写真カートリッジ。
【発明の詳細な説明】
【技術分野】
【０００１】
本発明は、導電性支持体上に感光層が形成された電子写真感光体に関する。より詳しくは、電気特性、安定性、耐久性の良好な電子写真感光体、該感光体を用いた画像形成装置、および電子写真カートリッジに関するものである。
【背景技術】
【０００２】
電子写真技術は、即時性、高品質の画像が得られること等から、近年では複写機の分野にとどまらず、各種プリンター、印刷機の分野でも広く使われ応用されてきている。
電子写真技術の中核となる感光体については、その光導電材料として従来からのセレン、ヒ素−セレン合金、硫化カドミウム、酸化亜鉛といった無機系の光導電体から、最近では、無公害で成膜が容易、製造が容易である等の利点を有する有機系の光導電材料を使用した感光体の使用が主流となっている。
【０００３】
有機感光体の層構成としては、電荷発生物質をバインダー樹脂中に分散させたいわゆる単層型感光体、電荷発生層および電荷移動層を積層した積層型感光体が知られている。積層型感光体は、効率の高い電荷発生物質、および電荷移動物質を別々の層に分けて、最適なものを組み合わせることにより高感度かつ安定な感光体が得られること、材料選択範囲が広く特性の調整が容易なことから多く使用されている。単層型感光体は、電気特性面では積層型感光体にやや劣り、材料選択性も狭いことから、限定的に使用されている。また、電子写真感光体は、電子写真プロセスすなわち帯電、露光、現像、転写、クリーニング、除電等のサイクルで繰り返し使用されるためその間様々なストレスを受け劣化する。この内、化学的劣化としては例えば帯電器として普通用いられるコロナ帯電器から発生する強酸化性のオゾンやＮＯxが感光層にダメ−ジを与えることが挙げられ、繰り返し使用する場合に、帯電性の低下、残留電位の上昇等の電気的安定性の悪化、およびそれに伴う画像不良が起きることがある。これらは、感光層中に多く含まれる電荷輸送物質の化学的劣化に由来するところが大きい。
【０００４】
更には、近年の電子写真プロセスの高速化に伴い、高感度化、高速応答化が必要となっている。このうち、高感度化のためには、電荷発生物質の最適化だけでなく、電荷発生物質と組み合わせた際に良好な特性を示す電荷輸送物質の開発が必要であり、高速応答化のためには、高移動度かつ露光時に十分な低残留電位を示す電荷輸送物質の開発が必要である。高感度化、高速応答化に有効な電荷輸送物質として、各種のブタジエン骨格を使用した電荷輸送物質が知られている（例えば、特許文献１〜３参照）。
【先行技術文献】
【特許文献】
【０００５】
【特許文献１】特開昭６０−１７５０５２号公報
【特許文献２】特開平１０−３１２０７１号公報
【特許文献３】特開２００４−３０２０３２号公報
【発明の概要】
【発明が解決しようとする課題】
【０００６】
バインダー樹脂に対する電荷輸送材料の含有量を増やせば、高感度化、高速応答化が可能となることが多いが、機械的強度が低下することが多く、耐刷性、耐傷性等の耐久性を低下させる事になる。従って、耐久性を低下させない程度の電荷輸送材料の含有量であっても、高感度化、高速応答化に耐えうるような電子写真感光体が望まれており、前記文献に記載の電荷輸送物質を適用する技術が知られていた。しかしながら、それらの技術では均一な感光層を形成することが困難であるという問題点があり、感光体の長期保存、寒冷地保存、長期使用等において、感光層が不溶成分により濁り、電気特性が悪化するという問題があった。そして、前記文献で開示される技術による感光体は、オゾン等の酸化性物質に弱く、画像形成装置（電子写真装置）内部で繰返し使用した場合に特性が劣化してしまうという問題があった。
【０００７】
本発明は、前記課題を鑑みてなされたものであり、すなわち、本発明は、電気特性、諸特性に優れ、かつ、均一な感光層を形成することが可能であって、繰返し特性にも優れた電子写真感光体、該電子写真感光体を用いた画像形成装置、および電子写真カートリッジを提供することにある。
【課題を解決するための手段】
【０００８】
そこで本発明者らは、上記の要求を満たす電荷輸送物質について鋭意検討した結果、特定の構造式を有する電荷輸送物質をある一定の部数で使用することにより、電子写真感光体の電気特性、安定性、耐久性を改良することを見出し、本発明に至った
【０００９】
すなわち、本発明の第一の要旨は、導電性支持体上に感光層が形成された積層型電子写真感光体において、該感光層が下記一般式（１）で表される化合物を含有し、該感光層に含まれる、一般式（１）で表される化合物重量の、全バインダー樹脂の含有重量に対する比が０．１５〜０．６であり、一般式（１）で表される化合物重量が全電荷輸送物質中最大であることを特徴とする電子写真感光体に存する。
【化１】
2011197694.tif 000002
（一般式（１）において、Ａｒ１〜Ａｒ３は置換基を有してもよいアリール基、Ａｒ４およびＡｒ５はそれぞれ独立に置換基を有してもよいアリーレン基を表し、ｎ１およびｎ２はそれぞれ独立に１〜３の整数を表す。）
【００１０】
また、本発明の第二の要旨は、導電性支持体上に感光層が形成された電子写真感光体において、該感光層が上記一般式（１）で表される化合物を含有し、該感光層に含まれる、一般式（１）で表される化合物重量の、全バインダー樹脂の含有重量に対する比が０．１５〜０．９であり、一般式（１）で表される化合物重量が全電荷輸送物質中最大であり、かつ、感光層中にオキシチタニウムフタロシアニンを含有することを特徴とする電子写真感光体に存する。
【００１１】
また、本発明の第三の要旨は、導電性支持体上に感光層が形成された電子写真感光体において、該感光層が前記一般式（１）で表される化合物を含有するものであって、一般式（１）のＡｒ３が、複数のアルキル置換基を有するものであり、かつ、感光層中にオキシチタニウムフタロシアニンを含有することを特徴とする電子写真感光体に存する。
【００１２】
また、本発明の第四の要旨は、導電性支持体上に感光層が形成された電子写真感光体において、該感光層が前記一般式（１）で表される化合物を含有するものであって、一般式（１）のＡｒ３が、炭素数２以上のアルキル基を置換基として有するものであり、かつ、感光層中にオキシチタニウムフタロシアニンを含有することを特徴とする電子写真感光体に存する。
【００１３】
また、本発明の第五の要旨は、導電性支持体上に感光層が形成された電子写真感光体において、該感光層が前記一般式（１）で表される化合物、およびポリアリレートを含有することを特徴とする電子写真感光体に存する。
【００１４】
また、本発明の第六の要旨は、導電性支持体上に感光層が形成された電子写真感光体において、該感光層が前記一般式（１）で表される化合物、および下記構造単位（Ｐ−１）を有するポリカーボネートを含有することを特徴とする電子写真感光体に存する。
【化２】
2011197694.tif 000003
【００１５】
また、本発明の第七の要旨は、導電性支持体上に感光層が形成された電子写真感光体において、該感光層が前記一般式（１）で表される化合物、および下記構造単位（Ｐ−２）を有するポリカーボネートを含有し、前記一般式（１）で表される化合物重量の、該感光層中の全バインダー樹脂の含有重量に対する比が０．１５〜０．９であることを特徴とする電子写真感光体に存する。
【化３】
2011197694.tif 000004
【００１６】
また、本発明の第八の要旨は、導電性支持体上に感光層が形成された電子写真感光体において、該感光層が前記一般式（１）で表される化合物を含有し、かつ、該導電性支持体がアルミニウムまたはアルミニウム合金であって陽極酸化皮膜を有するものであることを特徴とする電子写真感光体に存する。
【００１７】
また、本発明の第九の要旨は、導電性支持体上に感光層が形成された電子写真感光体において、該感光層が前記一般式（１）で表される化合物を含有し、かつ、導電性支持体と感光層の間に下引き層を有するものであることを特徴とする電子写真感光体に存する。
【００１８】
また、本発明の第十の要旨は、導電性支持体上に感光層が形成された電子写真感光体において、該感光層が前記一般式（１）で表される化合物、および、下記式（ｒ）で表される電荷輸送物質を含有するものであることを特徴とする電子写真感光体に存する。
【化４】
2011197694.tif 000005
（式（ｒ）中、Ｒは、互いに異なっていてもよい、水素原子、アルキル基、アルコキシ基またはフェニル基を示す。）
【００１９】
また、本発明の第十一の要旨は、導電性支持体上に感光層が形成された電子写真感光体において、該感光層が前記一般式（１）で表される化合物、並びに、下記式（ｐ）および（ｑ）からなる群から選ばれた少なくとも１つの電荷輸送物質を含有し、前記一般式（１）で表される化合物重量の、該感光層中の全バインダー樹脂の含有重量に対する比が０．１５〜０．９であることを特徴とする電子写真感光体に存する。
【化５】
2011197694.tif 000006
（式（ｐ）および式（ｑ）中、Ｒは、互いに異なっていてもよい、水素原子、アルキル基、アルコキシ基またはフェニル基を示す。）
【００２０】
また、本発明の第十二の要旨は、導電性支持体上に感光層が形成された電子写真感光体において、該感光層が前記一般式（１）で表される化合物を含有し、かつ、接触帯電方式の帯電器により帯電されるものであることを特徴とする電子写真感光体に存する。
【００２１】
また、本発明の第十三の要旨は、上記の電子写真感光体を用いた画像形成装置に存する。
【００２２】
また、本発明の第十四の要旨は、上記の電子写真感光体を有する電子写真カートリッジに存する。
【発明の効果】
【００２３】
本発明の電荷輸送物質を用いることにより、電気特性に優れ、安定性、耐久性の良好な電子写真感光体、該感光体を用いた画像形成装置、および電子写真カートリッジを提供することが可能となる。
より具体的には、高画質のプリンター、ファクシミリ、複写機等の電子写真装置に適応可能な電子写真感光体を提供することができる。そして、環境変動による電気特性の変動が小さく、特に、高温、高湿度下で、繰り返し特性に優れ、しかも機械的な耐久性に優れる上、および、耐刷性の優れた感光体を得る事ができる。また、移動度が速いことが特徴である。
【図面の簡単な説明】
【００２４】
【図１】本発明の画像形成装置の一例を示す図である。
【発明を実施するための形態】
【００２５】
以下、本発明の実施の形態につき詳細に説明するが、本発明は以下の説明に限定されるものではなく、本発明の要旨を逸脱しない範囲において適宜実施することができる。
＜電子写真感光体＞
本発明の電子写真感光体は、導電性支持体上に感光層を設けたものであれば、その構造は特に制限されない。感光層の構成としては、電荷発生と電荷輸送の機能を分離して電荷発生層と電荷輸送層を積層した、いわゆる積層型感光体と、電荷発生材料と電荷輸送材料とを同一の層に含有した、いわゆる単層型感光体が、一般に用いられている。そして、積層型感光体の層構成として、電荷輸送層と電荷発生層を導電性支持体側からこの順に積層した順積層型感光層と、逆に積層にした逆積層型感光層が知られているが、本発明の電子写真感光体ではこれらのどのような感光層も採用することができる。
【００２６】
感光層の膜厚は、通常５〜５０μｍ、長寿命化、画像安定性の観点からは、好ましくは１０〜４５μｍ、高解像度化の観点からは、１０〜３０μｍがより好ましい。
【００２７】
＜一般式（１）の化合物＞
本発明の電子写真感光体は、導電性支持体上に感光層が形成されたものであって、該感光層が下記一般式（１）で表される化合物を含有する。本発明に係る一般式（１）で表される化合物は、感光層が複数の層により形成されている場合にはそれらの層のうちどの層が含有していてもかまわず、別の層がそれぞれ別の化合物を含有していてもかまわないが、一般式（１）で表される化合物は、通常電荷輸送能を有するため、これらの化合物は、通常電荷を輸送する機能が必要とされる層が含有している。
【００２８】
【化６】
2011197694.tif 000007
【００２９】
一般式（１）において、Ａｒ１〜Ａｒ３は置換基を有してもよいアリール基、Ａｒ４およびＡｒ５はそれぞれ独立に置換基を有してもよいアリーレン基を表し、ｎ１およびｎ２はそれぞれ独立に１〜３の整数を表す。そして、該感光層に含まれる、一般式（１）で表される化合物重量の、全バインダー樹脂の含有重量に対する比が、０．１５〜０．９である。  
【００３０】
一般式（１）中、Ａｒ１〜Ａｒ３のアリール基としては、芳香属性を有する環であれば特に制限されるものではないが、フェニル基、インデニル基、ナフチル基、アセナフチル基、フェナントリル基、ピレニル基等が挙げられる。このうち、分子内共役拡張、分子の永久双極子モーメント低減の観点から、フェニル基、またはナフチル基が好ましい。
Ａｒ１〜Ａｒ３のアリール基が有していてもよい置換基に特に制限はないが、メチル基、エチル基、プロピル基、イソプロピル基、アリル基等のアルキル基；メトキシ基、エトキシ基、プロポキシ基等のアルコキシ基；フェニル基、インデニル基、ナフチル基、アセナフチル基、フェナントリル基、ピレニル基等のアリール基；インドリル基、キノリル基、カルバゾリル基等の複素環基が挙げられる。また、これら置換基は、連結基、または直接結合して環を形成してもよい。
【００３１】
また、これらの置換基は、炭素数が大きなものを採用することで、分子内電荷バランスを改善することにより電荷移動度を増大させる効果がある一方で、大きくなりすぎると、分子内の共役面の歪み、分子間立体反発によってかえって電荷移動度を下げるため、好ましくは炭素原子数２以上、より好ましくは３以上であって、好ましくは炭素原子数１０以下、より好ましくは炭素原子数６以下、特には炭素原子数４以下である。
【００３２】
また、置換基を有する場合はその数が多いほうが好ましく、複数の置換基を有するのがよいが、多すぎると分子内の共役面の歪み、分子間立体反発によってかえって電荷移動度を下げるため、好ましくは４個以下、より好ましくは３個以下である。そして、感光層中における安定性を向上させ、感光層の濁り現象を防止するため、立体的に嵩高いものが好ましく、直鎖構造のものよりも分岐鎖を有する構造の置換基が好ましい。より具体的には、メチル基、エチル基、ブチル基、イソプロピル基またはメトキシ基が好ましい。
【００３３】
更にはＡｒ１〜Ａｒ２は置換基を有さず、Ａｒ３は置換基を有することが好ましいが、より好ましくは、Ａｒ３は複数の置換基を有する。また、Ａｒ３が有する置換基としては、感光層中での化合物（１）の安定性向上の為、アルキル基が好ましく、より好ましくは分岐鎖を有するアルキル基、炭素原子数２以上のアルキル基、および／または複数個のアルキル基である。更に、分岐鎖を有するアルキルの場合の炭素原子数は３以上が好ましく、７以下が好ましい。より好ましくは、４以下であり、イソプロピルが好ましい。
【００３４】
Ａｒ４およびＡｒ５はそれぞれ独立に置換基を有してもよいアリーレン基であり、アリーレン基としては、芳香属性を有する環であれば特に制限されるものではなく、フェニレン基、インデニレン基、ナフチレン基、アセナフチレン基、フェナントリレン基、ピレニレン基等が挙げられ、結合位置にも制限は無いが、分子サイズをなるべくコンパクトにし、分子内立体反発を少なくする観点から、ｐ−フェニレン、ｍ−フェニレン、１，３−ナフチレン、１，４−ナフチレン基が好ましく、特にはｐ−フェニレン基が好ましい。
【００３５】
Ａｒ４〜Ａｒ５が有してもよい置換基としては特に制限はないが、メチル基、エチル基、プロピル基、イソプロピル基、アリル基等のアルキル基；メトキシ基、エトキシ基、プロポキシ基等のアルコキシ基；フェニル基、インデニル基、ナフチル基、アセナフチル基、フェナントリル基、ピレニル基等のアリール基；インドリル基、キノリル基、カルバゾリル基等の複素環基が挙げられる。また、これら置換基は、連結基、または直接結合して環を形成してもよい。
【００３６】
これらの置換基は、電子供与性効果により電荷移動度を増大させる効果はあるものの、あまり置換基サイズが大きくなると、分子内の共役面の歪み、分子間立体反発によってかえって電荷移動度を減少させるため、好ましくは炭素原子数１０以下、より好ましくは炭素原子数６以下であり、特にはメチル基またはメトキシ基が好ましい。置換基の数も、多くすることにより電荷移動度を増大させる効果はあるものの、多すぎると分子内の共役面の歪み、分子間立体反発によって電荷移動度を下げるので、好ましくは３個以下、更に好ましくは２個以下である。
【００３７】
一般式（１）中、ｎ１およびｎ２はそれぞれ独立に１〜３の整数を表すが、製造の安定性、電気特性の安定性等の点から、ｎ１およびｎ２の少なくとも一方は、１である事が好ましい。また、移動度を上げる観点から、ｎ１およびｎ２の少なくとも一方は、２以上である事が好ましい。
また、一般式（１）で表される化合物は、二重結合を有する部分において立体異性体が存在するものであるが、当該部分の立体異性体に関しては、異性体の混合物であっても単独の立体構造からなっていても、本発明においては１種の化合物とみなし、バインダー樹脂に対する重量比率や、他の電荷輸送物質に対する重量比率を算出する。
【００３８】
一般式（１）で表される化合物には下記一般式（２）であらわされるように、（ａ）〜（ｄ）の４箇所の二重結合、または二重結合群が存在するものであるが、ｎ１およびｎ２がともに１である場合、または、ｎ１とｎ２とが異なる場合には、何れかの異性体成分が全立体異性体に対して、８０モル％以上である事が好ましく、より好ましくは９０モル％以上である。また、ｎ１およびｎ２が同じであり、かつ２〜３の場合は、何れかの異性体成分が全立体異性体に対して、３０モル％以上８０％モル以下である事が好ましく、４０モル％以上７０モル％以下であることが更に好ましい。電気特性を鑑みた場合、トランス体が多いことが好ましい。
【００３９】
【化７】
2011197694.tif 000008
【００４０】
ｎ１およびｎ２の数、並びにＡｒ３の置換基の有無および種類によらず、（ａ）がトランス体である異性体成分の和と、（ｂ）がトランス体である異性体成分の和とが、それぞれ４０モル％以上である事が好ましく、特には５０モル％以上であることが好ましいが、感光層中での一般式（１）で表される化合物の安定性の観点から、それぞれ９８モル％以下である事が好ましく、より好ましくは９０モル％以下であり、特に好ましくは８０モル％以下である。この場合、一般式（１）で表される化合物とは異なる電荷輸送物質を併用することが好ましい。
より具体的には、ｎ１およびｎ２がともに１である場合であって、Ａｒ３が置換基を有する場合には、（ｃ）がトランス体である異性体成分の和と、（ｄ）がトランス体である異性体成分の和とが、それぞれ９０モル％以上である事が好ましく、特には９５％以上である事が好ましい。また、（ａ）がトランス体である異性体成分の和と、（ｂ）がトランス体である異性体成分の和とが、それぞれ７０モル％以上である事が好ましく、特には８０モル％以上である事が好ましい。
【００４１】
Ａｒ３の有する置換基がアルキル基である場合には、（ａ）がトランス体である異性体成分の和と、（ｂ）がトランス体である異性体成分の和とが、それぞれ８５モル％以上である事が好ましく、特には９０モル％以上である事が好ましい。分岐鎖を有するアルキル基である場合には、（ａ）がトランス体である異性体成分の和と、（ｂ）がトランス体である異性体成分の和とが、それぞれ９０モル％以上である事が好ましく、特には９５モル％以上である事が好ましい。
【００４２】
Ａｒ３が置換基を有さない場合には、（ｃ）がトランス体である異性体成分の和と、（ｄ）がトランス体である異性体成分の和とが、それぞれ８５モル％以上トランス体である事が好ましく、特には９０モル％以上である事が好ましい。
【００４３】
以下に、本発明に係る一般式（１）で表される化合物の具体例を示す。一般式（１）で表される化合物は電荷輸送能を示し、電子写真感光体の電荷輸送物質として使用できる。以下に、例示化合物１〜例示化合物２０を示す。
【００４４】
【化８】
2011197694.tif 000009
【００４５】
【化９】
2011197694.tif 000010
【００４６】
【化１０】
2011197694.tif 000011
【００４７】
本発明の電子写真感光体が有する感光層は、通常バインダー樹脂により結着されてなる。この場合、感光層は前記一般式（１）とバインダー樹脂を、溶剤に溶解あるいは分散して得られる塗布液を塗布、乾燥して得ることができる。バインダー樹脂としては、例えばブタジエン、スチレン、酢酸ビニル、塩化ビニル、アクリル酸エステル、メタクリル酸エステル、ビニルアルコール、エチルビニルエーテル等のビニル化合物の重合体および共重合体、ポリビニルブチラール、ポリビニルホルマール、部分変性ポリビニルアセタール、ポリカーボネート、ポリエステル、ポリアリレート、ポリアミド、ポリウレタン、セルロースエーテル、フェノキシ樹脂、ケイ素樹脂、エポキシ樹脂、ポリ−Ｎ−ビニルカルバゾール樹脂等が挙げられる。このうちポリカーボネート、ポリアリレートが好ましく、特には下記構造単位を有するポリカーボネート、ポリアリレートが好ましい。そのうち、下記右側の構造単位を有するポリカーボネートが更に好ましく、また、下記左側の構造単位を有するポリカーボネートを含有し、かつ、前記一般式（１）で表される化合物重量の、該感光層中の全バインダー樹脂の含有重量に対する比が０．１５〜０．９であることも更に好ましい。
【化１１】
2011197694.tif 000012
【００４８】
これらのバインダー樹脂は２種類以上を混合して用いることもできる。また、適当な硬化剤等を用いて熱、光等によりバインダー樹脂を架橋させて用いる事もできる。
【００４９】
本発明の電子写真感光体が有する感光層において、バインダー樹脂と一般式（１）で表される化合物との重量割合は、感光層に含まれる、一般式（１）で表される化合物重量の、全バインダー樹脂の含有重量に対する比、すなわち感光層における一般式（１）で表される化合物重量の値を全バインダー樹脂の含有重量で除した値が、０．１５〜０．９であることが好ましいが、電子写真感光体の残留電位を下げる観点からすれば、０．２０以上であることが好ましく、繰り返し使用した際の安定性と、電荷移動度の観点からすれば、０．２５以上であることがより好ましい。また、一方で感光層の熱安定性の観点から、通常は０．９以下であって、感光層中での一般式（１）の化合物の安定性の観点から、好ましくは０．８以下、更に画像形成の際の耐久性の観点から、より好ましくは０．６５以下で、更に好ましくは０．６以下で、耐傷性の観点からは、０．４以下が特に好ましい。
【００５０】
本発明の電子写真感光体が有する感光層は、ポリアリレートを含有していることも好ましい。該ポリアリレートは結着樹脂として機能する。ポリアリレートはポリエステルの一種であり、芳香族性を有する環を持つ２価アルコールと、芳香族性を有する環を持つ２価カルボン酸との縮合によりなる。
本発明の電子写真感光体が有する感光層がポリアリレートを含有している場合には、バインダー樹脂と一般式（１）で表される化合物との重量割合はどのような比であっても構わないが、感光層に含まれる、一般式（１）で表される化合物重量の、全バインダー樹脂の含有重量に対する比、すなわち感光層における一般式（１）で表される化合物重量の値を全バインダー樹脂の含有重量で除した値が、０．１５〜０．９であることが好ましい。電子写真感光体の残留電位を下げる観点からすれば、０．２０以上であることが好ましく、繰り返し使用した際の安定性と、電荷移動度の観点からすれば、０．２５以上であることがより好ましい。また、一方で感光層の熱安定性の観点から、通常は０．９以下であって、感光層中での一般式（１）の化合物の安定性の観点から、好ましくは０．８以下、更に画像形成の際の耐久性の観点から、より好ましくは０．６５以下で、更に好ましくは０．６以下で、耐傷性の観点からは、０．４以下が特に好ましい。
【００５１】
該ポリアリレートの粘度平均分子量は、特に限定されないが、通常、１０，０００以上、好ましくは１５，０００以上、更に好ましくは２０，０００以上であり、但し、通常、３００，０００以下、好ましくは２００，０００以下、より好ましくは１００，０００以下である。粘度平均分子量が過度に小さいと、感光層の機械的強度が低下し実用的ではない。また、粘度平均分子量が過度に大きいと、感光層を適当な膜厚に塗布形成する事が困難である。
【００５２】
芳香族性を有する環を持つ２価アルコールとしては、通常ポリアリレートの製造に用いられる如何なるものも使用可能であるが、好ましくはビスフェノール類、および／またはビフェノール類が用いられる。これらのビスフェノール類、およびビフェノール類はそれらが有する芳香族環上に各々独立に置換基を有していてもよく、より具体的には、アルキル基、アリール基、ハロゲン基、またはアルコキシ基を有していてもよい。感光層用バインダー樹脂としての機械的特性と、感光層形成用塗布液を調製する際の溶媒に対する溶解性を勘案すると、アルキル基としては炭素数６以下のアルキル基が好ましく、より好ましくはメチル基、エチル基、プロピル基が挙げられ、アリール基としては芳香族環数が３以下のアリール基が好ましく、より好ましくはフェニル基、ナフチル基が挙げられ、ハロゲン基としてフッ素原子、塩素原子、臭素原子、ヨウ素原子等が好ましく、アルコキシ基としては、アルコキシ基中のアルキル基部分の炭素数が１〜１０のアルコキシ基が好ましく、更に好ましくは炭素数が１〜８のアルコキシ基であり、特に好ましくは炭素数が１〜２のアルコキシ基であって、特にはメトキシ基、エトキシ基、ブトキシ基等が好ましい。
【００５３】
具体的には、ビス（４−ヒドロキシフェニル）メタン、（２−ヒドロキシフェニル）（４−ヒドロキシフェニル）メタン、ビス（２−ヒドロキシフェニル）メタン、ビス（４−ヒドロキシ−３−メチルフェニル）メタン、ビス（４−ヒドロキシ−３−エチルフェニル）メタン、ビス（４−ヒドロキシ−３，５−ジメチルフェニル）メタン；１，１−ビス（４−ヒドロキシフェニル）エタン、１−（２−ヒドロキシフェニル）−１−（４−ヒドロキシフェニル）エタン、１，１−ビス（２−ヒドロキシフェニル）エタン、１，１−ビス（４−ヒドロキシ−３−メチルフェニル）エタン、１，１−ビス（４−ヒドロキシ−３−エチルフェニル）エタン、１，１−ビス（４−ヒドロキシ−３，５−ジメチルフェニル）エタン、１，１−ビス（４−ヒドロキシ−３−メチルフェニル）エタン、１，１−ビス（４−ヒドロキシ−３，５−ジメチルフェニル）エタン；３，３’，５，５’−テトラメチル−４，４’−ジヒドロキシビフェニル、２，２−ビス（４−ヒドロキシ−３，５−ジメチルフェニル）プロパン、２，２−ビス（４−ヒドロキシ−３−メチルフェニル）プロパン、２，２−ビス（４−ヒドロキシフェニル）プロパン、２，２−ビス（４−ヒドロキシ−３，５−ジメチルフェニル）プロパン；１，１−ビス（４−ヒドロキシ−３，５−ジメチルフェニル）シクロヘキサン、１，１−ビス（４−ヒドロキシ−３−メチルフェニル）シクロヘキサン、１，１−ビス（４−ヒドロキシフェニル）シクロヘキサン；ビス（４−ヒドロキシフェニル）ケトン；ビス（４−ヒドロキシフェニル）エーテル、ビス（４−ヒドロキシ−３，５−ジメチルフェニル）エーテル、（２−ヒドロキシフェニル）（４−ヒドロキシフェニル）エーテル、ビス（２−ヒドロキシフェニル）エーテル、ビス（４−ヒドロキシ−３−メチルフェニル）エーテル、ビス（４−ヒドロキシ−３−エチルフェニル）エーテル；が好ましい。これらの二価フェノール成分は、複数組み合わせて用いることも可能である。
【００５４】
これらの中でも特に、下記構造の２価アルコールを繰り返し単位構造として有するポリアリレートである事が好ましい。
【００５５】
【化１２】
2011197694.tif 000013
【００５６】
芳香族性を有する環を持つ２価カルボン酸としては、通常ポリアリレートの製造に用いられる如何なるものも使用可能であるが、より具体的には、フタル酸、イソフタル酸、ナフタレン−１，４−ジカルボン酸、ナフタレン−２，６−ジカルボン酸、ビフェニル−２，２’−ジカルボン酸、ビフェニル−４，４’−ジカルボン酸、ジフェニルエーテル−２，２’−ジカルボン酸、ジフェニルエーテル−２，３’−ジカルボン酸、ジフェニルエーテル−２，４’−ジカルボン酸、ジフェニルエーテル−３，３’−ジカルボン酸、ジフェニルエーテル−３，４’−ジカルボン酸、ジフェニルエーテル−４，４’−ジカルボン酸が挙げられる。好ましくは、イソフタル酸、テレフタル酸、ジフェニルエーテル−２，２’−ジカルボン酸、ジフェニルエーテル−２，４’−ジカルボン酸、ジフェニルエーテル−４，４’−ジカルボン酸が挙げられ、特に好ましくは、イソフタル酸、テレフタル酸、ジフェニルエーテル−４，４’−ジカルボン酸、ビフェニル−４，４’−ジカルボン酸が挙げられる。これらのジカルボン酸は、複数組み合わせて用いることも可能である。
【００５７】
本発明に係るポリアリレートの製造方法としては、特に限定されず、例えば、界面重合法、溶融重合法、溶液重合法等の公知の重合方法を用いることができる。
界面重合法による製造の場合は、例えば、二価フェノール成分をアルカリ水溶液に溶解した溶液と、芳香族ジカルボン酸クロライド成分を溶解したハロゲン化炭化水素の溶液とを混合する。この際、触媒として、四級アンモニウム塩もしくは四級ホスホニウム塩を存在させることも可能である。重合温度は０〜４０℃の範囲、重合時間は２〜２０時間の範囲であるのが生産性の点で好ましい。重合終了後、水相と有機相を分離し、有機相中に溶解しているポリマーを公知の方法で、洗浄、回収することにより、目的とするポリアリレートを得られる。
【００５８】
界面重合法で用いられるアルカリ成分としては、例えば、水酸化ナトリウム、水酸化カリウム等のアルカリ金属の水酸化物等を挙げることができる。アルカリの使用量としては、反応系中に含まれるフェノール性水酸基の１．０１〜３倍当量の範囲が好ましい。ハロゲン化炭化水素としては、例えば、ジクロロメタン、クロロホルム、１，２−ジクロロエタン、トリクロロエタン、テトラクロロエタン、ジクロルベンゼン等を挙げることができる。触媒として用いられる四級アンモニウム塩もしくは四級ホスホニウム塩としては、例えば、トリブチルアミンやトリオクチルアミン等の三級アルキルアミンの塩酸、臭素酸、ヨウ素酸等の塩；ベンジルトリエチルアンモニウムクロライド、ベンジルトリメチルアンモニウムクロライド、ベンジルトリブチルアンモニウムクロライド、テトラエチルアンモニウムクロライド、テトラブチルアンモニウムクロライド、テトラブチルアンモニウムブロマイド、トリオクチルメチルアンモニウムクロライド、テトラブチルホスホニウムブロマイド、トリエチルオクタデシルホスホニウムブロマイド、Ｎ−ラウリルピリジニウムクロライド、ラウリルピコリニウムクロライド等が挙げられる。
【００５９】
また、界面重合法では、分子量調節剤を使用することができる。分子量調節剤としては、例えば、フェノール、ｏ，ｍ，ｐ−クレゾール、ｏ，ｍ，ｐ−エチルフェノール、ｏ，ｍ，ｐ−プロピルフェノール、ｏ，ｍ，ｐ−（ｔｅｒｔ−ブチル）フェノール、ペンチルフェノール、ヘキシルフェノール、オクチルフェノール、ノニルフェノール、２，６−ジメチルフェノール誘導体、２−メチルフェノール誘導体等のアルキルフェノール類；ｏ，ｍ，ｐ−フェニルフェノール等の一官能性のフェノール；酢酸クロリド、酪酸クロリド、オクチル酸クロリド、塩化ベンゾイル、ベンゼンスルフォニルクロリド、ベンゼンスルフィニルクロリド、スルフィニルクロリド、ベンゼンホスホニルクロリドまたはそれらの置換体等の一官能性酸ハロゲン化物等が挙げられる。これら分子量調節剤の中でも、分子量調節能が高く、かつ溶液安定性の点で好ましいのは、ｏ，ｍ，ｐ−（ｔｅｒｔ−ブチル）フェノール、２，６−ジメチルフェノール誘導体、２−メチルフェノール誘導体である。特に好ましくは、ｐ−（ｔｅｒｔ−ブチル）フェノール、２，３，６−テトラメチルフェノール、２，３，５−テトラメチルフェノールである。
【００６０】
本発明に係る感光層は、ポリアリレートをバインダーとして用いるときは、前記一般式（１）の化合物と、ポリアリレートと、必要に応じて他のバインダー樹脂とを、溶剤に溶解あるいは分散して得られる塗布液を塗布、乾燥して得ることができる。バインダー樹脂としては、例えばブタジエン、スチレン、酢酸ビニル、塩化ビニル、アクリル酸エステル、メタクリル酸エステル、ビニルアルコール、エチルビニルエーテル等のビニル化合物の重合体および共重合体、ポリビニルブチラール、ポリビニルホルマール、部分変性ポリビニルアセタール、ポリカーボネート、ポリエステル、ポリアリレート、ポリアミド、ポリウレタン、セルロースエーテル、フェノキシ樹脂、ケイ素樹脂、エポキシ樹脂、ポリ−Ｎ−ビニルカルバゾール樹脂等が挙げられる。
【００６１】
また、ポリアリレートとポリカーボネートが、共重合したものや、ブレンドしたものも好ましい。更に、これらの樹脂を適当な硬化剤等を用いて熱、光等により架橋させて用いる事もできる。これらのバインダーは２種類以上をブレンドして用いることもできる。
【００６２】
一般式（１）で表される化合物のＡｒ３が置換基を有する場合には、バインダー樹脂と一般式（１）で表される化合物との重量割合は、感光層に含まれる、一般式（１）で表される化合物重量の、全バインダー樹脂の含有重量に対する比、すなわち感光層における一般式（１）で表される化合物重量の値を全バインダー樹脂の含有重量で除した値が、０．２０〜０．７が好ましく、より好ましくは０．５以下であり、特に好ましくは０．４以下である。
【００６３】
良好な画像形成の目的において、一般式（１）で示される化合物は複数種類用いることも好ましい。また、同様の目的で、感光層中には、一般式（１）で示される化合物の他に、公知の電荷輸送物質を含有する（併用する）ことが好ましい。この場合、感光層中に含まれる、一般式（１）で示される化合物と電荷輸送物質の総量との和は、バインダー樹脂１００重量部に対して２５重量部以上、更に残留電位低減の観点から３５部以上が好ましく、更に繰り返し使用した際の安定性、電荷移動度の観点から、４０部以上がより好ましい。また、一方で感光層の熱安定性の観点から、通常は１００重量部以下、更に電荷輸送材料とバインダー樹脂の相溶性の観点から好ましくは７５重量部以下、更に耐刷性の観点から６０重量部以下がより好ましく、耐傷性の観点からは、５０重量部以下が最も好ましい。
【００６４】
使用することが可能な（併用されうる）電荷輸送物質としては、電荷輸送能を有するものであれば、どのようなものでも構わない。この場合、一般式（１）で表される化合物の含有重量が、全電荷輸送物質中、最大量となるか、感光体に含まれる電荷輸送物質の最大含有成分と比較して、重量比にして９０％以上含まれていることが好ましい。ここで、上記含有重量の算定において、幾何異性体は同一化合物とみなす。
【００６５】
なお、併用可能な電荷輸送物質の、好ましい例としては、以下の化合物が挙げられるが、本発明の要旨を超えない限りこれらの例示化合物に制限されるものではない。
【００６６】
【化１３】
2011197694.tif 000014
【００６７】
式中、Ｒは、１つの式中で異なっていてもよい、水素原子または置換基を示し、置換基としては、アルキル基、アルコキシ基、フェニル基等が好ましい。特に好ましくは、メチル基である。この中でも特に、ベンジジン構造を有する化合物、ブタジエン骨格を有する化合物は、一般式（１）で表される化合物と併用した際に優れた性能を発揮するため、非常に有効である。
【００６８】
＜導電性支持体＞
本発明の電子写真感光体に係る導電性支持体としては、例えばアルミニウム、アルミニウム合金、ステンレス鋼、銅、ニッケル等の金属材料や、金属、カーボン、酸化錫等の導電性粉体を添加して導電性を付与した樹脂材料や、アルミニウム、ニッケル、ＩＴＯ（酸化インジウム酸化錫合金）等の導電性材料をその表面に蒸着または塗布した樹脂、ガラス、紙等が主として使用される。形態としては、ドラム状、シート状、ベルト状等のものが用いられる。金属材料の導電性支持体の上に、導電性・表面性等の制御のためや欠陥被覆のため、適当な抵抗値を持つ導電性材料を塗布したものでもよい。
【００６９】
支持体表面は、平滑であってもよいし、特別な切削方法を用いたり、研磨処理を施したりすることにより、粗面化されていてもよい。また、支持体を構成する材料に適当な粒径の粒子を混合することによって、粗面化されたものでもよい。また、安価化のためには、切削処理を施さず、引き抜き管をそのまま使用することも可能である。
【００７０】
導電性支持体としてアルミニウム合金等の金属材料を用いた場合、陽極酸化処理を施してから用いることが好ましい。陽極酸化処理を施した場合、公知の方法により封孔処理を施すのが好ましい。これによって、本発明の電子写真感光体を用いて画像形成を行なう際、画像特性の改良や電気特性の安定化を行なうことができるようになる。
【００７１】
陽極酸化処理は、任意の方法により行なうことができるが、通常は、導電性支持体を電極として酸性浴中で通電することにより行なう。酸性浴について特に制限はないが、例えば、クロム酸、硫酸、シュウ酸、ホウ酸、スルファミン酸等の酸性浴が挙げられる。この中でも、硫酸中での陽極酸化を行なうことが最も良好な結果を与える。
【００７２】
例えば、硫酸中で、アルミニウム製の導電性支持体に対して陽極酸化処理を行なう場合について処理条件を挙げると、硫酸濃度は１００ｇ／Ｌ〜３００ｇ／Ｌ、溶存アルミニウム濃度は２ｇ／Ｌ〜１５ｇ／Ｌ、液温は１５℃〜３０℃、電解電圧は１０Ｖ〜２０Ｖ、電流密度は０．５Ａ／ｄｍ2〜２Ａ／ｄｍ2の範囲内に設定されるのが好ましい。ただし、陽極酸化処理時の処理条件は、これに限られるものではない。
このように陽極酸化処理を行なうことによって、導電性支持体の表面には、陽極酸化被膜が形成される。
【００７３】
本発明の導電性支持体には、陽極酸化処理によって表面に陽極酸化被膜が形成された後で、封孔処理が施される。封孔処理は任意の方法により行なうことができるが、通常は、封孔剤を含有した封孔剤水溶液（封孔液）中に導電性支持体を浸漬させることにより行なう。その代表的なものとしては、低温下で導電性支持体を封孔剤水溶液中に浸漬させる低温封孔処理、あるいは、高温下で導電性支持体を封孔剤水溶液中に浸漬させる高温封孔処理が挙げられる。
【００７４】
（低温封孔処理）
低温封孔処理は、上記のように、導電性支持体を低温下で封孔剤水溶液中に浸漬することにより行なう。
低温封孔処理では、封孔剤としては、通常、フッ化ニッケルを主成分として用いる。
この際、低温封孔処理の場合に使用される封孔剤水溶液中の封孔剤の濃度は任意であるが、通常は、３ｇ／Ｌ〜６ｇ／Ｌの範囲で行なうことが最も効果的である。
また、封孔処理をスムーズに進めるために、処理温度としては、通常２５℃以上、好ましくは３０℃以上、また、通常４０℃以下、好ましくは３５℃以下である。
【００７５】
更に、封孔剤水溶液のｐＨは、通常４．５以上、好ましくは５．５以上、また、通常６．５以下、好ましくは６．０以下である。なお、ｐＨを調整する際に用いるｐＨ調節剤に制限はなく任意のものを用いることができるが、例えば、シュウ酸、ホウ酸、ギ酸、酢酸、水酸化ナトリウム、酢酸ナトリウム、アンモニア水等を用いることができる。
また、処理時間も任意であるが、被膜の膜厚１μｍ当り通常１分〜３分の範囲内で処理するのが好ましい。
【００７６】
ただし、封孔剤水溶液は、封孔剤以外の物質を含有していてもよい。例えば、被膜物性を更に改良するため、フッ化コバルト、酢酸コバルト、硫酸ニッケル等の金属塩や、界面活性剤等を添加剤水溶液に混合しておいてもよい。
浸漬を行なった後、水洗、乾燥して低温封孔処理を終える。
【００７７】
（高温封孔処理）
一方、高温封孔処理は、導電性支持体を高温下で封孔剤水溶液中に浸漬することにより行なう。
低温封孔処理では、封孔剤としては酢酸ニッケル、酢酸コバルト、酢酸鉛、酢酸ニッケル−コバルト、硝酸バリウム等の金属塩を用いることができるが、通常は、酢酸ニッケルを主成分として用いる。
この際、高温封孔処理の場合に使用される封孔剤水溶液中の封孔剤の濃度は任意であるが、通常は、５ｇ／Ｌ〜２０ｇ／Ｌの範囲で行なうことが最も効果的である。
また、封孔処理をスムーズに進めるために、処理温度としては、通常８０℃以上、好ましくは８５℃以上、また、通常１００℃以下、好ましくは９８℃以下である。
【００７８】
更に、封孔剤水溶液のｐＨは、通常４．５以上、好ましくは５．０以上、また、通常６．５以下、好ましくは６．０以下である。なお、ｐＨを調整する際に用いるｐＨ調節剤に制限はなく任意のものを用いることができるが、例えば、低温封孔処理の場合と同様のものを用いることができる。
また、処理時間も任意であるが、被膜の膜厚１μｍ当り通常１秒以上、好ましくは２秒以上処理するのが好ましい。
【００７９】
ただし、低温封孔処理の場合と同様、高温封孔処理においても、封孔剤水溶液は、封孔剤以外の物質を含有していてもよい。例えば、被膜物性を更に改良するため、酢酸ナトリウム、有機カルボン酸塩等や、アニオン系またはノニオン系の界面活性剤等を添加剤水溶液に混合しておいてもよい。
浸漬を行なった後、水洗、乾燥して高温封孔処理を終える。
【００８０】
なお、陽極酸化被膜の平均膜厚が厚い場合には、封孔液の高濃度化、高温・長時間処理により強い封孔条件を必要とする。したがって、生産性が低下すると共に、被膜表面にしみ、汚れ、粉ふきといった表面欠陥が生じやすくなる。このような点から、陽極酸化被膜の平均膜厚は通常２０μｍ以下、好ましくは７μｍ以下で形成されることが望ましい。
【００８１】
（粗面化）
また、導電性支持体の表面は、平滑であってもよいが、陽極酸化処理の前に、予め粗面化しておいてもよい。粗面化の方法は任意であるが、例えば、特別な切削方法を用いたり、研磨処理を施したりすることにより、粗面化することができる。また、導電性支持体を構成する材料に適当な粒径の粒子を混合することによって、粗面化することも可能である。更に、安価化のためには、切削処理を施さず、引き抜き管をそのまま導電性支持体として使用することも可能である。特に、引抜き加工、インパクト加工、しごき加工等の非切削アルミニウム基体を用いる場合、処理により、表面に存在した汚れや異物等の付着物、小さな傷等がなくなり、均一で清浄な導電性支持体が得られるので好ましい。
【００８２】
＜下引き層＞
導電性支持体と感光層との間には、接着性・ブロッキング性等の改善のため、下引き層を設けてもよい。下引き層とは、導電性支持体と感光層との間に設けられ、導電性支持体と感光層との接着性の改善、導電性支持体の汚れや傷等の隠蔽、不純物や表面物性の不均質化によるキャリヤ注入の防止、電気特性の不均一性の改良、繰り返し使用による表面電位低下の防止、画質欠陥の原因となる局所的な表面電位変動の防止等の機能の少なくとも何れか１つを有し、光電特性の発現に必須ではない層である。
【００８３】
下引き層としては、樹脂、樹脂に金属酸化物等の粒子を分散したもの等が用いられる。下引き層に用いる金属酸化物粒子の例としては、酸化チタン、酸化アルミニウム、酸化珪素、酸化ジルコニウム、酸化亜鉛、酸化鉄等の１種の金属元素を含む金属酸化物粒子、チタン酸カルシウム、チタン酸ストロンチウム、チタン酸バリウム等の複数の金属元素を含む金属酸化物粒子が挙げられる。一種類の粒子のみを用いてもよいし複数の種類の粒子を混合して用いてもよい。これらの金属酸化物粒子の中で、酸化チタンおよび酸化アルミニウムが好ましく、特に酸化チタンが好ましい。酸化チタン粒子は、その表面に、酸化錫、酸化アルミニウム、酸化アンチモン、酸化ジルコニウム、酸化珪素等の無機物、またはステアリン酸、ポリオール、シリコーン等の有機物による処理を施されていてもよい。酸化チタン粒子の結晶型としては、ルチル、アナターゼ、ブルッカイト、アモルファスの何れも用いることができる。複数の結晶状態のものが含まれていてもよい。
【００８４】
また、金属酸化物粒子の粒径としては、種々のものが利用できるが、中でも特性および液の安定性の面から、平均一時粒径として１０ｎｍ以上１００ｎｍ以下が好ましく、特に好ましいのは、１０ｎｍ以上５０ｎｍ以下である。
【００８５】
下引き層は、金属酸化物粒子をバインダー樹脂に分散した形で形成するのが望ましい。下引き層に用いられるバインダー樹脂としては、フェノキシ、エポキシ、ポリビニルピロリドン、ポリビニルアルコール、カゼイン、ポリアクリル酸、セルロース類、ゼラチン、デンプン、ポリウレタン、ポリイミド、ポリアミド等が単独あるいは硬化剤とともに硬化した形で使用できるが、中でも、アルコール可溶性の共重合ポリアミド、変性ポリアミド等は良好な分散性、塗布性を示し好ましい。
【００８６】
下引き層に用いられるバインダー樹脂に対する無機粒子の添加比は任意に選べるが、１０ｗｔ％から５００ｗｔ％の範囲で使用することが、分散液の安定性、塗布性の面で好ましい。
下引き層の膜厚は、任意に選ぶことができるが、感光体特性および塗布性から０．１μｍから２０μｍが好ましい。また下引き層には、公知の酸化防止剤等を添加してもよい。前記導電性支持体上に形成された感光層としては、電荷発生物質がバインダー樹脂中に分散された電荷発生層と、電荷輸送物質がバインダー樹脂中に分散された電荷輸送層の二層からなる積層型が好ましい。
【００８７】
＜電荷発生物質＞
電荷発生物質としては例えばセレニウムおよびその合金、硫化カドミウム、その他無機系光導電材料、フタロシアニン顔料、アゾ顔料、ジチオケトピロロピロール顔料、スクアレン（スクアリリウム）顔料、キナクリドン顔料、インジゴ顔料、ペリレン顔料、多環キノン顔料、アントアントロン顔料、ベンズイミダゾール顔料等の有機顔料等各種光導電材料が使用でき、特に有機顔料、更にはフタロシアニン顔料、アゾ顔料が好ましい。これらの微粒子をたとえばポリエステル樹脂、ポリビニルアセテート、ポリアクリル酸エステル、ポリメタクリル酸エステル、ポリエステル、ポリカーボネート、ポリビニルアセトアセタール、ポリビニルプロピオナール、ポリビニルブチラール、フェノキシ樹脂、エポキシ樹脂、ウレタン樹脂、セルロースエステル、セルロースエーテル等の各種バインダー樹脂で結着した形で使用される。積層型感光体の場合の使用比率はバインダー樹脂１００重量部に対して３０から５００重量部の範囲で使用され、より好ましくは、４０から２００重量部の範囲で使用される。また、その膜厚は通常０．１μｍから１μｍ、好ましくは０．１５μｍから０．６μｍが好適である。
【００８８】
電荷発生物質としてフタロシアニン化合物を用いる場合、具体的には、無金属フタロシアニン、銅、インジウム、ガリウム、錫、チタン、亜鉛、バナジウム、シリコン、ゲルマニウム等の金属、またはその酸化物、ハロゲン化物、水酸化物、アルコキシド等の配位したフタロシアニン類の各種結晶型が使用される。特に、感度の高い結晶型であるＸ型、τ型無金属フタロシアニン、Ａ型（別称β型）、Ｂ型（別称α型）、Ｄ型（別称Ｙ型）等のチタニルフタロシアニン（「チタニルフタロシアニン」の別称：オキシチタニウムフタロシアニン）、バナジルフタロシアニン、クロロインジウムフタロシアニン、II型等のクロロガリウムフタロシアニン、Ｖ型等のヒドロキシガリウムフタロシアニン、Ｇ型，Ｉ型等のμ−オキソ−ガリウムフタロシアニン二量体、II型等のμ−オキソ−アルミニウムフタロシアニン二量体が好適である。なお、これらのフタロシアニンのうち、Ａ型（β型）、Ｂ型（α型）、および粉末Ｘ線回折の回折角２θ（±０．２゜）が２７．３゜に明瞭なピークを示すことを特徴とするＤ型（Ｙ型）チタニルフタロシアニン、II型クロロガリウムフタロシアニン、Ｖ型ヒドロキシガリウムフタロシアニン、Ｇ型μ−オキソ−ガリウムフタロシアニン二量体等が特に好ましい。
【００８９】
このなかでも、ＣｕＫα特性Ｘ線によるＸ線回折スペクトルにおいて、ブラッグ角（２θ±０．２゜）２７．３°にピークを有する結晶型オキシチタニウムフタロシアニンを含有することが好ましく、ブラッグ角（２θ±０．２゜）９．５°、２４．１°および２７．３°にピークを有する結晶型オキシチタニウムフタロシアニンを含有することが好ましい。該結晶型オキシチタニウムフタロシアニンとしては、特に硫酸による酸ペースト処理を経て、作成されたものを使用することが好ましい。塩素置換チタニルフタロシアニンを含有していても構わないが、少ないものが好ましく、マススペクトルの強度比で、チタニルフタロシアニンに対して、０．００５以下にあるものが、好ましい。また、非ハロゲン化合物を使用して、合成された原料を使用することが好ましい。結晶性安定の観点からは、ジフェニルメタンを反応溶媒として合成された原料を使用することが好ましい。
【００９０】
感光層中にオキシチタニウムフタロシアニンを含有する場合には、一般式（１）で表される化合物重量の全バインダー樹脂の含有重量に対する比率は、０．１５〜０．９が好ましく、０．２〜０．６が特に好ましく、０．３〜０．５が更に好ましい。感光層中にオキシチタニウムフタロシアニンを含有しない積層型感光層の場合には、一般式（１）で表される化合物重量の全バインダー樹脂の含有重量に対する比率は、０．１５〜０．６が好ましく、０．２〜０．５５が特に好ましく、０．３〜０．５が更に好ましい。
【００９１】
フタロシアニン化合物は単一の化合物のもののみを用いてもよいし、いくつかの混合あるいは混晶状態でもよい。ここでのフタロシアニン化合物は結晶状態に置ける混合状態として、それぞれの構成要素を後から混合して用いてもよいし、合成、顔料化、結晶化等のフタロシアニン化合物の製造・処理工程において混合状態を生じせしめたものでもよい。このような処理としては、酸ペースト処理・磨砕処理・溶剤処理等が知られている。混晶状態を生じさせるためには、特開平１０−４８８５９号公報記載のように、２種類の結晶を混合後に機械的に摩砕、不定形化した後に、溶剤処理によって特定の結晶状態に変換する方法が挙げられる。
【００９２】
電荷発生物質としてアゾ顔料を使用する場合には、各種公知のビスアゾ顔料、トリスアゾ顔料が好適に用いられる。
【００９３】
＜酸化防止剤＞
本発明の電子写真感光体が有する感光層は、酸化防止剤を含有していることも好ましい。酸化防止剤は、感光層が含有する材料の酸化を防止するために添加される。酸化防止剤は、ラジカル補足剤としての機能があるものが好ましく、具体的には、フェノール誘導体、アミン化合物、ホスホン酸エステル、硫黄化合物、ビタミン、ビタミン誘導体等が挙げられる。これらの中でも、フェノール誘導体、アミン化合物、ビタミン等が好ましく用いられる。更に好ましくは、嵩高い置換基をヒドロキシ基近辺に有する、ヒンダードフェノール、またはトリアルキルアミン誘導体が用いられる。中でも、ヒドロキシ基から見て２−位にｔ−ブチル基を有するアリール化合物誘導体が好ましく用いられ、特にはヒドロキシ基から見て２−位にｔ−ブチル基を２つ有するアリール化合物誘導体が好ましい。
【００９４】
また、酸化防止剤の分子量は大きすぎると、酸化防止の機能に問題が生じることがあるため、分子量１５００以下の化合物が好ましく、分子量１０００以下の化合物が更に好ましい。また同様の理由により、分子量１００以上の化合物が好ましく、更に好ましくは分子量１５０以上の化合物であって、特には分子量２００以上が好ましい。
【００９５】
本発明に使用できる酸化防止剤としては、プラスチック、ゴム、石油、油脂類の酸化防止剤、紫外線吸収剤、光安定剤として公知のものを用いる事ができる。とりわけ次に示す化合物群より選ばれる材料が好ましく使用できるが、本発明の電子写真感光体に使用可能な酸化防止剤は、これらの例示に限るものではない。
（１）特開昭５７−１２２４４４号公報に記載のフェノール類、特開昭６０−１８８９５６号公報に記載のフェノール誘導体および特開昭６３−１８３５６号公報に記載のヒンダードフェノール類。
（２）特開昭５７−１２２４４４号公報に記載のパラフェニレンジアミン類、特開昭６０−１８８９５６号公報に記載のパラフェニレンジアミン誘導体および特開昭６３−１８３５６号公報に記載のパラフェニレンジアミン類。
（３）特開昭５７−１２２４４４号公報に記載のハイドロキノン類、特開昭６０−１８８９５６号公報に記載のハイドロキノン誘導体および特開昭６３−１８３５６号公報に記載のハイドロキノン類。
（４）特開昭５７−１８８９５６号公報に記載のイオウ化合物および特開昭６３−１８３５６号公報に記載の有機イオウ化合物類。
（５）特開昭５７−１２２４４４号公報に記載の有機リン化合物および特開昭６３−１８３５６号公報に記載の有機リン化合物類。
（６）特開昭５７−１２２４４４号公報に記載のヒドロキシアニソール類。
（７）特開昭６３−１８３５５号公報に記載の特定の骨格構造を有するピペリジン誘導体およびオキソピペラジン誘導体。
（８）特開昭６０−１８８９５６号公報に記載のカロチン類、アミン類、トコフェロール類、Ｎｉ（ＩＩ）錯体、スルフィド類等。
【００９６】
また、特に好ましくは、以下に示す、嵩高い置換基を、ヒドロキシル基近辺に有する、ヒンダードフェノール類が好ましい。ジブチルヒドロキシトルエン、２，２’−メチレンビス（６−ｔ−ブチル−４−メチルフェノール）、４，４’−ブチリデンビス（６−ｔ−ブチル−３−メチルフェノール）、４，４’−チオビス（６−ｔ−ブチル−３−メチルフェノール）、２，２’−ブチリデンビス（６−ｔ−ブチル−４−メチルフェノール）、α−トコフェノール、β−トコフェノール、２，２，４−トリメチル−６−ヒドロキシ−７−ｔ−ブチルクロマン、ペンタエリスチルテトラキス［３−（３，５−ジ−ｔ−ブチル−４−ヒドロキシフェニル）プロピオネート］、２，２’−チオジエチレンビス［３−（３，５−ジ−ｔ−ブチル−４−ヒドロキシフェニル）プロピオネート］、１，６−ヘキサンジオールビス［３−（３，５−ジ−ｔ−ブチル−４−ヒドロキシフェニル）プロピオネート］、ブチルヒドロキシアニソール、ジブチルヒドロキシアニソール。
【００９７】
また、ヒンダードフェノール類の中でも、特には、オクタデシル−３，５−ジ−ｔ−ブチル−４−ヒドロキシヒドロシンナメート（チバガイギー社製、商品名：Ｉｒｇａｎｏｘ１０７６）が好ましい。これらの化合物はゴム、プラスチック、油脂類等の酸化防止剤として知られており、市販品として手に入るものもある。
【００９８】
本発明の感光体において表面層中の前記酸化防止剤の量は、特に制限されないが、バインダ樹脂１００重量部当り０．１重量部以上、２０重量部以下が好ましい。この範囲以外の場合、良好な電気特性が得られない場合がある。酸化防止剤の効果を充分得るために、特に好ましくは、１重量部以上である。また、多すぎると、電気特性だけでなく、耐刷性に対しても悪影響がある場合があるので、好ましくは、１５重量部以下であり、更に好ましくは、１０重量部以下である。
【００９９】
＜添加物＞
なお、感光層には成膜性、可撓性、塗布性、耐汚染性、耐ガス性、耐光性等を向上させるために周知の可塑剤、紫外線吸収剤、電子吸引性化合物、レベリング剤等の添加物を含有させてもよい。感光層の上に、感光層の損耗を防止したり、帯電器等から発生する放電生成物等による感光層の劣化を防止・軽減する目的で保護層を設けてもよい。また、感光体表面の摩擦抵抗や、摩耗を軽減する目的で、表面の層にはフッ素系樹脂、シリコーン樹脂等を含んでいてもよい。また、これらの樹脂からなる粒子や無機化合物の粒子を含んでいてもよい。
【０１００】
＜感光層の形成方法＞
これらの感光体を構成する各層は、含有させる物質を溶剤に溶解または分散させて得られた塗布液を、支持体上に浸漬塗布、スプレー塗布、ノズル塗布、バーコート、ロールコート、ブレード塗布等の公知の方法により順次塗布して形成される。
【０１０１】
塗布液の作製に用いられる溶媒あるいは分散媒としては、例えば、メタノール、エタノール、プロパノール、２−メトキシエタノール等のアルコール類；テトラヒドロフラン、１，４−ジオキサン、ジメトキシエタン等のエーテル類；ギ酸メチル、酢酸エチル、等のエステル類、アセトン、メチルエチルケトン、シクロヘキサノン等のケトン類；ベンゼン、トルエン、キシレン等の芳香族炭化水素類；ジクロロメタン、クロロホルム、１，２−ジクロロエタン、１，１，２−トリクロロエタン、１，１，１−トリクロロエタン、テトラクロロエタン、１，２−ジクロロプロパン、トリクロロエチレン等の塩素化炭化水素類；ｎ−ブチルアミン、イソプロパノールアミン、ジエチルアミン、トリエタノールアミン、エチレンジアミン、トリエチレンジアミン等の含窒素化合物類；アセトニトリル、Ｎ−メチルピロリドン、Ｎ，Ｎ−ジメチルホルムアミド、ジメチルスルホキシド等の非プロトン性極性溶剤類等が挙げられ、これらは単独でまたは２種以上を併用して用いられる。なお、塗布液あるいは分散液の作製において、積層型感光層の電荷発生層の場合には、固形分濃度を好ましくは１５重量％以下、更に好ましくは１〜１０重量％、粘度を好ましくは０．１〜１０ｍＰａ・ｓ、更に好ましくは１〜５ｍＰａ・ｓとする。
【０１０２】
＜画像形成装置＞
次に、本発明の電子写真感光体を用いた画像形成装置の実施の形態について、装置の要部構成を示す図１を用いて説明する。但し、実施の形態は以下の説明に限定されるものではなく、本発明の要旨を逸脱しない限り任意に変形して実施することができる。
【０１０３】
図１に示すように、画像形成装置は、電子写真感光体１，帯電装置２，露光装置３および現像装置４を備えて構成され、更に、必要に応じて転写装置５，クリーニング装置６および定着装置７が設けられる。
電子写真感光体１は、上述した本発明の電子写真感光体であれば特に制限はないが、図１ではその一例として、円筒状の導電性支持体の表面に上述した感光層を形成したドラム状の感光体を示している。この電子写真感光体１の外周面に沿って、帯電装置２，露光装置３，現像装置４，転写装置５およびクリーニング装置６がそれぞれ配置されている。
【０１０４】
帯電装置２は、電子写真感光体１を帯電させるもので、電子写真感光体１の表面を所定電位に均一帯電させる。図１では帯電装置２の一例としてローラ型の帯電装置（帯電ローラ）を示しているが、他にもコロトロンやスコロトロン等のコロナ帯電装置、帯電ブラシ等の接触型帯電装置等が用いられる。接触型帯電装置により帯電させれば、オゾン等の酸化性ガスの発生を低減させることが可能となるが、一般には感光層のひび割れ等が発生しやすくなる。前記一般式（１）で表される化合物を感光層中に含有する場合は、接触型帯電装置（接触帯電方式の帯電器）により帯電した場合でも、感光層のひび割れ等が発生し難いという点で特に好ましい。
なお、電子写真感光体１および帯電装置２は、多くの場合、この両方を備えたカートリッジ（以下適宜、感光体カートリッジという）として、画像形成装置の本体から取り外し可能に設計されている。そして、例えば電子写真感光体１や帯電装置２が劣化した場合に、この感光体カートリッジを画像形成装置本体から取り外し、別の新しい感光体カートリッジを画像形成装置本体に装着することができるようになっている。また、後述するトナーについても、多くの場合、トナーカートリッジ中に蓄えられて、画像形成装置本体から取り外し可能に設計され、使用しているトナーカートリッジ中のトナーが無くなった場合に、このトナーカートリッジを画像形成装置本体から取り外し、別の新しいトナーカートリッジを装着することができるようになっている。更に、電子写真感光体１，帯電装置２，トナーが全て備えられたカートリッジを用いることもある。
【０１０５】
露光装置３は、電子写真感光体１に露光を行なって電子写真感光体１の感光面に静電潜像を形成することができるものであれば、その種類に特に制限はない。具体例としては、ハロゲンランプ、蛍光灯、半導体レーザーやＨｅ−Ｎｅレーザー等のレーザー、ＬＥＤ等が挙げられる。また、感光体内部露光方式によって露光を行なうようにしてもよい。露光を行なう際の光は任意であるが、例えば、波長が７００ｎｍ〜８５０ｎｍの単色光、波長６００ｎｍ〜７００ｎｍのやや短波長寄りの単色光、波長３００ｎｍ〜５００ｎｍの短波長の単色光等で露光を行なえばよい。
【０１０６】
特に、電荷発生物質としてフタロシアニン化合物を使用する電子写真感光体の場合には、波長７００ｎｍ〜８５０ｎｍの単色光を用いることが好ましく、アゾ化合物を用いる電子写真感光体の場合には、波長７００ｎｍ以下の単色光を用いることが好ましい。電荷発生物質として本発明に係る一般式（４）で表されるアゾ化合物を用いる電子写真感光体の場合には、波長５００ｎｍ以下の単色光を光入力用光源としても充分な感度を有するため、波長３００ｎｍ〜５００ｎｍの単色光を光入力用光源として用いることは、特に好適である。
【０１０７】
現像装置４は、その種類に特に制限はなく、カスケード現像、一成分導電トナー現像、二成分磁気ブラシ現像等の乾式現像方式や、湿式現像方式等の任意の装置を用いることができる。図１では、現像装置４は、現像槽４１、アジテータ４２、供給ローラ４３、現像ローラ４４、および、規制部材４５からなり、現像槽４１の内部にトナーＴを貯留している構成となっている。また、必要に応じ、トナーＴを補給する補給装置（図示せず）を現像装置４に付帯させてもよい。この補給装置は、ボトル、カートリッジ等の容器からトナーＴを補給することが可能に構成される。
【０１０８】
供給ローラ４３は、導電性スポンジ等から形成される。現像ローラ４４は、鉄，ステンレス鋼，アルミニウム，ニッケル等の金属ロール、またはこうした金属ロールにシリコーン樹脂，ウレタン樹脂，フッ素樹脂等を被覆した樹脂ロール等からなる。この現像ローラ４４の表面には、必要に応じて、平滑加工や粗面加工を加えてもよい。
現像ローラ４４は、電子写真感光体１と供給ローラ４３との間に配置され、電子写真感光体１および供給ローラ４３に各々当接している。供給ローラ４３および現像ローラ４４は、回転駆動機構（図示せず）によって回転される。供給ローラ４３は、貯留されているトナーＴを担持して、現像ローラ４４に供給する。現像ローラ４４は、供給ローラ４３によって供給されるトナーＴを担持して、電子写真感光体１の表面に接触させる。
【０１０９】
規制部材４５は、シリコーン樹脂やウレタン樹脂等の樹脂ブレード、ステンレス鋼，アルミニウム，銅，真鍮，リン青銅等の金属ブレード、またはこうした金属ブレードに樹脂を被覆したブレード等により形成されている。この規制部材４５は、現像ローラ４４に当接し、ばね等によって現像ローラ４４側に所定の力で押圧（一般的なブレード線圧は５〜５００ｇ／ｃｍ）される。必要に応じて、この規制部材４５に、トナーＴとの摩擦帯電によりトナーＴに帯電を付与する機能を具備させてもよい。
【０１１０】
アジテータ４２は、回転駆動機構によってそれぞれ回転されており、トナーＴを攪拌するとともに、トナーＴを供給ローラ４３側に搬送する。アジテータ４２は、羽根形状、大きさ等を違えて複数設けてもよい。
トナーＴの種類は任意であり、粉状トナーのほか、懸濁重合法や乳化重合法等を用いた重合トナー等を用いることができる。特に、重合トナーを用いる場合には径が４〜８μｍ程度の小粒径のものが好ましく、また、トナーの粒子の形状も球形に近いものからポテト上の球形から外れたものまで様々に使用することができる。重合トナーは、帯電均一性、転写性に優れ、高画質化に好適に用いられる。
【０１１１】
転写装置５は、その種類に特に制限はなく、コロナ転写、ローラ転写、ベルト転写等の静電転写法、圧力転写法、粘着転写法等、任意の方式を用いた装置を使用することができる。ここでは、転写装置５が電子写真感光体１に対向して配置された転写チャージャー，転写ローラ，転写ベルト等から構成されるものとする。この転写装置５は、トナーＴの帯電電位とは逆極性で所定電圧値（転写電圧）を印加し、電子写真感光体１に形成されたトナー像を記録紙（用紙，媒体）Ｐに転写するものである。
【０１１２】
クリーニング装置６について特に制限はなく、ブラシクリーナー、磁気ブラシクリーナー、静電ブラシクリーナー、磁気ローラクリーナー、ブレードクリーナー等、任意のクリーニング装置を用いることができる。クリーニング装置６は、感光体１に付着している残留トナーをクリーニング部材で掻き落とし、残留トナーを回収するものである。但し、感光体表面に残留するトナーが少ないか、殆ど無い場合には、クリーニング装置６は無くても構わない。
【０１１３】
定着装置７は、上部定着部材（加圧ローラ）７１および下部定着部材（定着ローラ）７２から構成され、定着部材７１または７２の内部には加熱装置７３がそなえられている。なお、図１では、上部定着部材７１の内部に加熱装置７３がそなえられた例を示す。上部および下部の各定着部材７１，７２は、ステンレス，アルミニウム等の金属素管にシリコンゴムを被覆した定着ロール、更にテフロン（登録商標）樹脂で被覆した定着ロール、定着シート等が公知の熱定着部材を使用することができる。更に、各定着部材７１，７２は、離型性を向上させる為にシリコーンオイル等の離型剤を供給する構成としてもよく、バネ等により互いに強制的に圧力を加える構成としてもよい。
【０１１４】
記録紙Ｐ上に転写されたトナーは、所定温度に加熱された上部定着部材７１と下部定着部材７２との間を通過する際、トナーが溶融状態まで熱加熱され、通過後冷却されて記録紙Ｐ上にトナーが定着される。
なお、定着装置についてもその種類に特に限定はなく、ここで用いたものをはじめ、熱ローラ定着、フラッシュ定着、オーブン定着、圧力定着等、任意の方式による定着装置を設けることができる。
【０１１５】
以上のように構成された電子写真装置では、次のようにして画像の記録が行なわれる。即ち、まず感光体１の表面（感光面）が、帯電装置２によって所定の電位（例えば−６００Ｖ）に帯電される。この際、直流電圧により帯電させてもよく、直流電圧に交流電圧を重畳させて帯電させてもよい。
続いて、帯電された感光体１の感光面を、記録すべき画像に応じて露光装置３により露光し、感光面に静電潜像を形成する。そして、その感光体１の感光面に形成された静電潜像の現像を、現像装置４で行なう。
【０１１６】
現像装置４は、供給ローラ４３により供給されるトナーＴを、規制部材（現像ブレード）４５により薄層化するとともに、所定の極性（ここでは感光体１の帯電電位と同極性であり、負極性）に摩擦帯電させ、現像ローラ４４に担持しながら搬送して、感光体１の表面に接触させる。
現像ローラ４４に担持された帯電トナーＴが感光体１の表面に接触すると、静電潜像に対応するトナー像が感光体１の感光面に形成される。そしてこのトナー像は、転写装置５によって記録紙Ｐに転写される。この後、転写されずに感光体１の感光面に残留しているトナーが、クリーニング装置６で除去される。
【０１１７】
トナー像の記録紙Ｐ上への転写後、定着装置７を通過させてトナー像を記録紙Ｐ上へ熱定着することで、最終的な画像が得られる。
なお、画像形成装置は、上述した構成に加え、例えば除電工程を行なうことができる構成としてもよい。除電工程は、電子写真感光体に露光を行なうことで電子写真感光体の除電を行なう工程であり、除電装置としては、蛍光灯、ＬＥＤ等が使用される。また除電工程で用いる光は、強度としては露光光の３倍以上の露光エネルギーを有する光である場合が多い。
【０１１８】
また、画像形成装置は更に変形して構成してもよく、例えば、前露光工程、補助帯電工程等の工程を行なうことができる構成としたり、オフセット印刷を行なう構成としたり、更には複数種のトナーを用いたフルカラータンデム方式の構成としてもよい。
【実施例】
【０１１９】
以下、実施例により、本発明を具体的に説明するが、本発明はその要旨を越えない限り、以下の実施例に限定されるものではない。
【０１２０】
製造例１Ａ（例示化合物１の製造）
４，４’−ジホルミルトリフェニルアミン１５．１ｇと、１，１−ジフェニルメチルホスホン酸ジエチル３０．４ｇを、ジメチルホルムアミド（以下、ＤＭＦと略記することがある）０．１Ｌに溶解し、これにカリウムｔ−ブトキシド１６．８ｇを２５℃〜３５℃で添加した。添加後、室温で３時間攪拌した。反応液を、メタノール０．２Ｌ中に放出することにより析出した固体を濾過し、得られた個体をＤＭＦに再度溶解し、シリカゲルカラムクロマトグラフィーにより精製し、例示化合物１を２８ｇ得た。
【０１２１】
高速液体クロマトグラフ（移動相：アセトニトリル、カラム：ジーエルサイエンス社製、Ｉｎｅｒｔｓｉｌ  ＯＤＳ−３Ｖ）にて分析したところ、一般式（２）で示した（ａ）（ｂ）（ｃ）（ｄ）の二重結合における立体異性体は、何れも９９％以上がトランス体であった。
【０１２２】
製造例１Ｂ（例示化合物１の製造）
４，４’−ジホルミルトリフェニルアミン１５．１ｇと、１，１−ジフェニルメチルホスホン酸ジエチル２５ｇ、シンナミルトリフェニルホスフォニウムクロライド１０ｇをＤＭＦ１Ｌに溶解し、これにカリウムｔ−ブトキシド１６．８ｇを２５℃〜３５℃で添加した。添加後、室温で３時間攪拌した。反応液を、メタノール２Ｌ中に放出することにより析出した固体を濾過し、得られた個体をＤＭＦに再度溶解し、シリカゲルカラムクロマトグラフィーにより精製し、例示化合物１を２５ｇ得た。
【０１２３】
高速液体クロマトグラフ（移動相：アセトニトリル、カラム：ジーエルサイエンス社製、Ｉｎｅｒｔｓｉｌ  ＯＤＳ−３Ｖ）にて分析したところ、一般式（２）で示した（ａ）（ｂ）の二重結合における立体異性体は、７４％がトランス体であり、（ｃ）（ｄ）の二重結合における立体異性体は、９８％以上がトランス体であった。
【０１２４】
製造例１Ｃ（例示化合物１の製造）
４，４’−ジホルミルトリフェニルアミン１５．１ｇと、シンナミルトリフェニルホスフォニウムクロライド４０ｇをＤＭＦ／トルエン混合溶液（ＤＭＦ：トルエン＝２：１）０．１Ｌに溶解し、これにナトリウムメトキシドメタノール溶液を２５℃〜３５℃で添加した。添加後、室温で３時間攪拌した。反応液を、メタノール２Ｌ中に放出することにより析出した固体を濾過し、得られた個体をＤＭＦに再度溶解し、シリカゲルカラムクロマトグラフィーにより精製し、例示化合物１を２５ｇ得た。
【０１２５】
高速液体クロマトグラフ（移動相：アセトニトリル、カラム：ジーエルサイエンス社製、Ｉｎｅｒｔｓｉｌ  ＯＤＳ−３Ｖ）にて分析したところ、一般式（２）で示した（ａ）（ｂ）の二重結合における立体異性体は、４５％がトランス体であり、（ｃ）（ｄ）の二重結合における立体異性体は、９８％以上がトランス体であった。
【０１２６】
製造例１Ｄ（例示化合物１の製造）
４，４’−ジホルミルトリフェニルアミン１５．１ｇと、シンナミルトリフェニルホスフォニウムクロライド４０ｇをＤＭＦ０．１Ｌに溶解し、これにナトリウムメトキシドメタノール溶液を２５℃〜３５℃で添加した。添加後、室温で３時間攪拌した。反応液を、メタノール２Ｌ中に放出し、析出した固体を濾過しようとしたところハルツ化した為、クルード（未精製物）をそのまま、シリカゲルカラムクロマトグラフィーにより精製し、例示化合物１を２０ｇを得た。高速液体クロマトグラフ（移動相：アセトニトリル、カラムＯＤＳ−３Ｖ）にて分析したところ、一般式（２）において、（ａ）（ｂ）の幾何異性体は、平均して２４％がトランス体であり、（ｃ）（ｄ）の幾何異性体は、平均して９８％以上がトランス体であった。
【０１２７】
製造例２Ａ（例示化合物２の製造）
４，４’−ジホルミルトリフェニルアミンの代わりに、４，４’−ジホルミル−４”−メチルトリフェニルアミンを使用する以外は、製造例１Ａと同様にして例示化合物２を作製した。一般式（２）において、（ａ）（ｂ）（ｃ）（ｄ）の幾何異性体は、何れも９９％以上がトランス体であった。
【０１２８】
製造例２Ｂ（例示化合物２の製造）
４，４’−ジホルミルトリフェニルアミンの代わりに、４，４’−ジホルミル−４”−メチルトリフェニルアミンを使用する以外は、製造例１Ａと同様にして例示化合物２を作製した。一般式（２）において、（ａ）（ｂ）の幾何異性体は、平均して８５％がトランス体であり、（ｃ）（ｄ）の幾何異性体は、平均して９８％以上がトランス体であった。
【０１２９】
製造例３Ａ（例示化合物３の製造）
４，４’−ジホルミルトリフェニルアミンの代わりに、４，４’−ジホルミル−４”−イソプロピルトリフェニルアミンを使用する以外は、製造例１Ａと同様にして例示化合物３を作製した。一般式（２）において、（ａ）（ｂ）（ｃ）（ｄ）の幾何異性体は、何れも９９％以上がトランス体であった。
【０１３０】
製造例３Ｂ（例示化合物３の製造）
４，４’−ジホルミルトリフェニルアミンの代わりに、４，４’−ジホルミル−４”−イソプロピルトリフェニルアミンを使用し、ＤＭＦ／トルエン＝２／１（重量比）混合溶液の代わりに、ＤＭＦ／トルエン＝１／２（重量比）混合溶液を使用する以外は、製造例１Ａと同様にして例示化合物３を作製した。一般式（２）において、（ａ）（ｂ）の幾何異性体は、平均して８９％がトランス体であり、（ｃ）（ｄ）の幾何異性体は、平均して９８％以上がトランス体であった。
【０１３１】
比較製造例１
特開２００５−１３４７０９号公報に記載の合成例（３）に従って、電荷輸送物質組成物を製造した（以下、電荷輸送物質Ｘと略記することがある）。電荷輸送物質Ｘ中には、例示化合物２で表される化合物が、波長２５４ｎｍのＵＶ検出器によるゲルパーミエーションクロマトグラフィ（gel permeation chromatography）によるピーク面積比率で、全組成物に対して約３０％含まれており、電荷輸送物質Ｘ中に含まれる最大量の化合物に対する例示化合物２で表される化合物のピーク面積比率は、約６０％であった。
【０１３２】
電荷発生物質製造例１
特開平１０−７９２５号公報の「粗ＴｉＯＰｃの製造例」、および「実施例１」の記載に従ってβ型オキシチタニウムフタロシアニンを製造した。得られたβ型オキシチタニウムフタロシアニン１８重量部と、−１０℃以下に冷却した９５％濃硫酸７２０重量部とを混合した。このとき硫酸溶液の温度が−５℃を超えないように、オキシチタニウムフタロシアニンを、ゆっくりと添加した。混合終了後、濃硫酸溶液を−５℃以下で２時間撹拌し、撹拌後、該濃硫酸溶液を焼結ガラスフィルターで濾過し、不溶分を濾別後、氷水１０８００重量部中に放出することにより、オキシチタニウムフタロシアニンを析出させ、放出後１時間撹拌した。撹拌後、溶液を濾別し、得られたウエットケーキと水９００重量部とを１時間時間混合した後に、濾過を行った。この操作を濾液のイオン伝導度が０．５ｍＳ／ｍになるまで繰り返すことにより、低結晶性オキシチタニウムフタロシアニンのウエットケーキ１８５重量部を得た（オキシチタニウムフタロシアニン含有率９．５重量％）。
【０１３３】
得られた低結晶性オキシチタニウムフタロシアニンのウエットケーキ９３重量部と水１９０重量部とを混合し、室温で３０分撹拌した。その後、該混合溶媒にｏ−ジクロロベンゼン３９重量部を加え、更に室温で１ｈ撹拌した。撹拌後、水を分離し、ＭｅＯＨ１３４重量部を添加し、室温で１時間撹拌洗浄した。洗浄後、濾別し、再度ＭｅＯＨ１３４重量部を用いて１時間撹拌洗浄後、濾別し、真空乾燥機で加熱乾燥することにより、ＣｕＫα特性Ｘ線（波長１．５４１Å）に対するブラッグ角（２θ±０．２°）９．５°、２４．１°および２７．２°に主たる回折ピークを有するオキシチタニウムフタロシアニンを７．８量部得た（以下、電荷発生物質１と略記することがある）。得られたオキシチタニウムフタロシアニンに含まれるクロロオキシチタニウムフタロシアニンの含有量を、特開２００１−１１５０５４号公報に記載の手法（マススペクトル）を用いて測定したところ、オキシチタニウムフタロシアニンに対し、強度比０．００３以下であった。
【０１３４】
電荷発生物質製造例２
電荷発生物質製造例１で得られた低結晶性オキシチタニウムフタロシアニンのウエットケーキ５０重量部を、テトラヒドロフラン（以下、ＴＨＦと略記することがある）５００重量部中に分散し、室温で１ｈ攪拌する以外は、製造例１と同様にして、ＣｕＫα特性Ｘ線（波長１．５４１Å）に対するブラッグ角（２θ±０．２°）９．５°、２４．１°および２７．２°に主たる回折ピークを有するオキシチタニウムフタロシアニンを３重量部得た（以下、電荷発生物質２と略記することがある）。
【０１３５】
得られたオキシチタニウムフタロシアニンに含まれるクロロオキシチタニウムフタロシアニンの含有量を、特開２００１−１１５０５４号公報に記載の手法（マススペクトル）を用いて測定したところ、オキシチタニウムフタロシアニンに対し、強度比０．００３以下であった。
【０１３６】
電荷発生物質製造例３ 
β型オキシチタニウムフタロシアニンとして、特開２００１−１１５０５４号公報の、実施例１に記載の方法で製造されたβ型オキシチタニウムフタロシアニンを使用する以外は、電荷発生物質製造例１と同様にしてＣｕＫα特性Ｘ線（波長１．５４１Å）に対するブラッグ角（２θ±０．２°）９．５°、２４．１°および２７．２°に主たる回折ピークを有するオキシチタニウムフタロシアニンを３重量部得た（以下、電荷発生物質３と略記することがある）。
【０１３７】
得られたオキシチタニウムフタロシアニンに含まれるクロロオキシチタニウムフタロシアニンの含有量を、特開２００１−１１５０５４号公報に記載の手法（マススペクトル）を用いて測定したところ、オキシチタニウムフタロシアニンに対し、強度比０．０５であった。
【０１３８】
＜感光体Ａ１〜Ａ２３，Ｐ１〜Ｐ１６の作製＞
実施例１
電荷発生物質製造例１で得られたオキシチタニウムフタロシアニン１０重量部と、４−メトキシ−４−メチル−２−ペンタノン１５０重量部とを混合し、サンドグラインドミルにより１時間粉砕分散処理を行い、顔料分散液を作製した。
【０１３９】
また、ポリビニルブチラール（電気化学工業（株）製、商品名デンカブチラール＃６０００Ｃ）の濃度が５重量％の１，２−ジメトキシエタン溶液１００重量部と、フェノキシ樹脂（ユニオンカーバイド社製、商品名ＰＫＨＨ）の濃度が５重量％の１，２−ジメトキシエタン溶液１００重量部とを混合して、バインダー樹脂溶液を作製した。
先に作製した顔料分散液１６０重量部と、バインダー樹脂溶液１００重量部と、適量の１，２−ジメトキシエタンとを混合し、最終的に固形分濃度４．０％の電荷発生層形成用塗布液を調製した。
【０１４０】
得られた電荷発生層形成用分散液を、表面にアルミを蒸着した厚さ７５μｍのポリエチレンテレフタレートフィルム上に、乾燥後の膜厚が０．３μｍになるように塗布して電荷発生層を設けた。
次にこのフィルム上に、製造例（１Ａ）で作製された例示化合物１の化合物を２０重量部、下記構造の化合物（Ａ）を２０重量部、
【０１４１】
【化１４】
2011197694.tif 000015
【０１４２】
下記バインダー樹脂（Ｂ１）（ｍ：ｎ＝５１：４９，粘度平均分子量３０，０００）１００重量部、
【化１５】
2011197694.tif 000016
【０１４３】
酸化防止剤（チバガイギー社製：商品名ＩＲＧＡＮＯＸ１０７６）８重量部、およびレベリング剤としてシリコーンオイル０．０３重量部を、ＴＨＦ／トルエン＝８／２（混合重量比）６４０重量部に溶解させた液（以下、電荷輸送層形成用塗布液ということがある）を塗布し、１２５℃で２０分間乾燥して乾燥後の膜厚が２０μｍとなるように電荷輸送層を設け、電子写真感光体Ａ１を得た。
【０１４４】
実施例２
実施例１で使用した製造例（１Ａ）で製造された例示化合物１に代えて、製造例（１Ｂ）で製造された例示化合物１を使用した以外は、実施例１と同様にして電子写真感光体Ａ２を得た。
実施例３
実施例１で使用した製造例（１Ａ）で製造された例示化合物１に代えて、製造例（１Ｂ）で製造された例示化合物１を４０重量部使用した以外は、実施例１と同様にして電子写真感光体Ａ３を得た。
【０１４５】
実施例５
実施例１で使用した製造例（１Ａ）で製造された例示化合物１に代えて、製造例（２Ａ）で製造された例示化合物２を１５重量部使用し、かつ、化合物（Ａ）の代わりに、化合物（Ｂ）１５重量部を使用する以外は、実施例１と同様にして電子写真感光体Ａ５を得た。
【０１４６】
【化１６】
2011197694.tif 000017
【０１４７】
実施例６
実施例５で使用した製造例（２Ａ）で製造された例示化合物２に代えて、製造例（２Ｂ）で製造された例示化合物２を２０重量部使用し、化合物（Ｂ）の使用量を２０重量部とする以外は、実施例５と同様にして電子写真感光体Ａ６を得た。
実施例７
実施例１で使用した製造例（１Ａ）で製造された例示化合物１に代えて、製造例（３Ａ）で製造された例示化合物３を２０重量部使用し、かつ、化合物（Ａ）の代わりに、下記化合物（Ｃ）２０重量部を使用する以外は、実施例１と同様にして電子写真感光体Ａ７を得た。
【０１４８】
【化１７】
2011197694.tif 000018
【０１４９】
実施例８
実施例７で使用した化合物（Ｃ）の代わりに、化合物（Ａ）２０重量部を使用する以外は、実施例７と同様にして電子写真感光体Ａ８を得た。
実施例９
実施例８で使用した、化合物（Ａ）のかわりに、化合物（Ｂ）を使用する以外は、実施例８と同様にして電子写真感光体Ａ９を得た。
【０１５０】
実施例１０
実施例７で使用した、例示化合物３の使用量を５０重量部とする以外は、実施例７と同様にして電子写真感光体Ａ１０を得た。
実施例１１
実施例７で使用した、例示化合物３の使用量を４０重量部とし、化合物（Ｃ）の使用量を４０重量部とする以外は、実施例７と同様にして電子写真感光体Ａ１１を得た。
【０１５１】
実施例１２
実施例７で使用した、化合物（Ｃ）の使用量を５０重量部とする以外は、実施例７と同様にして電子写真感光体Ａ１２を得た。
実施例１３
実施例７で使用した、例示化合物３の使用量を４５重量部とし、化合物（Ｃ）を使用する代わりに、化合物（Ｂ）を５０重量部使用する以外は、実施例７と同様にして電子写真感光体Ａ１３を得た。
【０１５２】
実施例１４
実施例１３で使用した、化合物（Ｂ）の代わりに、化合物（Ａ）を使用する以外は、実施例１３と同様にして電子写真感光体Ａ１４を得た。
実施例１５
実施例１で使用した製造例（１Ａ）で製造された例示化合物１に代えて、製造例（３Ｂ）で製造された例示化合物３を５０重量部使用し、かつ、化合物（Ａ）を使用しない以外は、実施例１と同様にして電子写真感光体Ａ１５を得た。
【０１５３】
実施例１６
実施例１で使用した製造例（１Ａ）で製造された例示化合物１に代えて、製造例（３Ｂ）で製造された例示化合物３を２０重量部使用し、かつ、化合物（Ａ）の代わりに化合物（Ｃ）を使用する以外は、実施例１と同様にして電子写真感光体Ａ１６を得た。
実施例１７
実施例１６で使用した電荷発生物質製造例１で製造された電荷発生物質１に代えて、電荷発生物質製造例２で製造された電荷発生物質２を使用する以外は、実施例１６と同様にして電子写真感光体Ａ１７を得た。
【０１５４】
実施例１８
実施例１６で使用した電荷発生物質製造例１で製造された電荷発生物質１に代えて、電荷発生物質製造例３で製造された電荷発生物質３を使用する以外は、実施例１６と同様にして電子写真感光体Ａ１８を得た。
実施例１９
実施例７で使用したバインダー樹脂の代わりに、下記バインダー樹脂（Ｂ２）（粘度平均分子量４０，０００）を使用する以外は、実施例７と同様にして電子写真感光体Ａ１９を得た。
【０１５５】
【化１８】
2011197694.tif 000019
【０１５６】
実施例２０
実施例７で使用したバインダー樹脂の代わりに、下記バインダー樹脂（Ｂ３）（粘度平均分子量４０，０００、ｍ：ｎ＝９：１）を使用する以外は、実施例７と同様にして電子写真感光体Ａ２０を得た。
【０１５７】
【化１９】
2011197694.tif 000020
【０１５８】
実施例２１
実施例１６で使用した、電荷発生物質製造例１で得られたオキシチタニウムフタロシアニンを使用する代わりに、特開平８−１２３０５２号公報の製造例に記載の方法で得られたオキシチタニウムフタロシアニン（以下、電荷発生物質４と略記することがある）を使用する以外は、実施例１６と同様にして電子写真感光体Ａ２１を得た。
【０１５９】
実施例２２
実施例１６で使用した製造例（３Ｂ）で製造された例示化合物３の使用量を９０重量部とし、化合物（Ｃ）の使用量を１０重量部とする以外は、実施例１６と同様にして電子写真感光体Ａ２２を得た。
実施例２３
実施例２２で使用した製造例（３Ｂ）で製造された例示化合物３の使用量を６５重量部とする以外は、実施例２２と同様にして電子写真感光体Ａ２３を得た。
実施例２４
実施例１３で使用した、製造例（３Ａ）で製造された例示化合物３の代わりに、製造例（１Ａ）で製造された例示化合物１を４０重量部使用する以外は、実施例１３と同様にして電子写真感光体Ａ２４を得た。
【０１６０】
比較例１
実施例１５で使用した製造例（３Ｂ）で製造された例示化合物３に代えて、製造例（１Ａ）で製造された例示化合物１を１００重量部使用する以外は、実施例１５と同様にして電子写真感光体Ｐ１を得たが、感光体全面に結晶の析出が認められた。
比較例２
実施例１５で使用した製造例（３Ｂ）で製造された例示化合物３に代えて、製造例（２Ａ）で製造された例示化合物２を１００重量部使用する以外は、実施例１５と同様にして電子写真感光体Ｐ２を得たが、感光体全面に結晶の析出が認められた。
【０１６１】
比較例４
実施例１５で使用した製造例（３Ｂ）で製造された例示化合物３に代えて、製造例（１Ｂ）で製造された例示化合物１を１００重量部使用する以外は、実施例１５と同様にして電子写真感光体Ｐ４を得たが、感光体端に結晶の析出が認められた。
【０１６２】
比較例５
実施例１５で使用した製造例（３Ｂ）で製造された例示化合物３に代えて、製造例（１Ｄ）で製造された例示化合物１を１００重量部使用する以外は、実施例１５と同様にして電子写真感光体Ｐ５を得た。
比較例６
実施例１で使用した製造例（１Ａ）で製造した例示化合物１を２０重量部使用する代わりに、１００重量部使用する以外は、実施例１と同様にして電子写真感光体Ｐ６を得たが、感光体の端の一部に結晶の析出が認められた。
【０１６３】
比較例７
実施例５で使用した、製造例（２Ａ）で製造された例示化合物２を１５重量部使用する代わりに、１００重量部使用する以外は、実施例５と同様にして電子写真感光体Ｐ７を得たが、感光体の端の一部に結晶の析出が認められた。
比較例８
実施例５で使用した、製造例（２Ａ）で製造された例示化合物２を１５重量部使用する代わりに、１０重量部使用する以外は、実施例５と同様にして電子写真感光体Ｐ８を得た。
【０１６４】
比較例１０
実施例１５で使用した製造例（３Ｂ）で製造された例示化合物３に代えて、下記化合物（Ｄ）を使用する以外は、実施例１５と同様にして電子写真感光体Ｐ１０を得た。
【０１６５】
【化２０】
2011197694.tif 000021
比較例１１
実施例１５で使用した製造例（３Ｂ）で製造された例示化合物３に代えて、下記化合物（Ｅ）を使用する以外は、実施例１５と同様にして電子写真感光体Ｐ１１を得た。
【０１６６】
【化２１】
2011197694.tif 000022
比較例１２
実施例１５で使用した製造例（３Ｂ）で製造された例示化合物３に代えて、下記化合物（Ｆ）を使用する以外は、実施例１５と同様にして電子写真感光体Ｐ１２を得た。
【０１６７】
【化２２】
2011197694.tif 000023
比較例１３
実施例１５で使用した製造例（３Ｂ）で製造された例示化合物３に代えて、下記化合物（Ｇ）を使用する以外は、実施例１５と同様にして電子写真感光体Ｐ１３を得た。
【０１６８】
【化２３】
2011197694.tif 000024
比較例１４
実施例１５で使用した製造例（３Ｂ）で製造された例示化合物３に代えて、化合物（Ｃ）を使用する以外は、実施例１５と同様にして電子写真感光体Ｐ１４を得た。
【０１６９】
比較例１５
実施例１５で使用した製造例（３Ｂ）で製造された例示化合物３に代えて、化合物（Ｈ）を使用する以外は、実施例１５と同様にして電子写真感光体Ｐ１５を得ようとしたが、感光体上に析出が認められた。
【０１７０】
【化２４】
2011197694.tif 000025
【０１７１】
比較例１６
実施例１５で使用した製造例（３Ｂ）で製造された例示化合物３に代えて、比較製造例１で製造された電荷輸送物質Ｘを使用する以外は、実施例１５と同様にして電子写真感光体Ｐ１６を得たが、感光体を室温にて１日放置したところ、結晶の析出が認められた。
【０１７２】
＜感光体の電気特性の評価＞
電子写真学会測定標準に従って作製された電子写真特性評価装置（続電子写真技術の基礎と応用、電子写真学会編、コロナ社、４０４〜４０５頁記載）を使用し、上記感光体を（作製後１週間後に）、アルミニウム製ドラムに貼り付けて円筒状にし、アルミニウム製ドラムと感光体のアルミニウム基体との導通を取った上で、ドラムを一定回転数で回転させ、帯電、露光、電位測定、除電のサイクルによる電気特性評価試験を行った。その際、初期表面電位を−７００Ｖとし、露光には７８０ｎｍの、除電には６６０ｎｍの単色光を用いた。７８０ｎｍの光を１．０μＪ／ｃｍ２照射した時点の表面電位（ＶＬ）、および感度を表す指標として、表面電位を−３５０Ｖとするまでに必要な露光量（半減露光量）を測定した。半減露光量およびＶＬの測定に際しては、露光−電位測定に要する時間を１００ｍｓとした。測定環境は、温度２５℃、相対湿度５０％下（環境Ｎ／Ｎ）および、温度５℃、相対湿度１０％下（環境Ｌ／Ｌ）で行った。感度（半減露光量）およびＶＬの値の絶対値が小さいほど電気特性が良好であることを示す。結果を表１（環境Ｎ／Ｎ）、表２（環境Ｌ／Ｌ）に示す。
【０１７３】
＜移動度の評価＞
実施例１５と同様にして、電荷発生層を作製した。次にこのフィルム上に、製造例（３Ａ）で作製された例示化合物３を２０重量部、化合物（Ｃ）を２０重量部、前記ポリカーボネート樹脂（Ｂ１）（ｍ：ｎ＝５１：４９、粘度平均分子量３０，０００）を１００重量部、およびレベリング剤としてシリコーンオイル０．０３重量部を、ＴＨＦ６４０重量部に溶解させた電荷輸送層形成用塗布液を塗布し、１２５℃で２０分間乾燥し、乾燥後の膜厚が２０μｍとなるように電荷輸送層を設け、電子写真感光体Ｍ１を得た。
【０１７４】
また、電荷輸送層として、化合物（Ｃ）の使用量を４０重量部とする以外は、感光体Ｍ１と同様にして得られた液を塗布し、感光体ＭＰ１を得た。
【０１７５】
得られた感光体の電荷輸送層の移動度を、ＴＯＦ（Ｔｉｍｅ  ｏｆ  ｆｌｉｇｈｔ）法に基づいて、７８０ｎｍ露光による電荷発生物質励起により、２１±０．５℃、２．０×１０５（Ｖ／ｃｍ）で、測定した。得られた結果を表３に示す。
【０１７６】
【表１】
2011197694.tif 000026
【０１７７】
【表２】
2011197694.tif 000027
【０１７８】
【表３】
2011197694.tif 000028
【０１７９】
【表４】
2011197694.tif 000029
【０１８０】
表の結果より、本発明の電子写真感光体は、低温かつ低湿度の環境条件においても、高感度でしかもＶＬが低く、良好な電気特性を示すことがわかった。また、種々のバインダー樹脂に対する相溶性にも優れる事がわかった。また、移動度も非常に速い感光体である事がわかった。
【０１８１】
＜画像形成試験、および感光体の安定性、耐久性試験＞
実施例２５
硫酸水溶液中で陽極酸化することで表面に陽極酸化処理を施し、酢酸ニッケル水溶液中で９０℃で低温封孔処理を施した直径３０ｍｍ、長さ２５４ｍｍのアルミニウムチューブ上に、実施例７と同様に作製した電荷発生層形成用塗布液および電荷輸送層形成用塗布液を浸漬塗布法により順次塗布、乾燥して、膜厚が電荷発生層０．３μｍ、電荷輸送層２５μｍの電子写真感光体ドラムを作製した。このドラムを、ヒューレットパッカード社製レーザープリンタ、レーザージェット４（ＬＪ４）に搭載し画像試験を行ったところ、画像欠陥やノイズの無い、良好な画像が得られた。次いで、１万枚連続プリントを行ったが、ゴースト、カブリ等の画像劣化は見られず、また、リークによる画像欠陥も発生していなかった。
【０１８２】
実施例２６
硫酸水溶液中で陽極酸化することで表面に陽極酸化処理を施し、酢酸ニッケル水溶液中で９０℃で低温封孔処理を施した直径２０ｍｍ、長さ２５１ｍｍのアルミニウムチューブ上に、実施例８と同様に作製した電荷発生層形成用塗布液および電荷輸送層形成用塗布液を浸漬塗布法により順次塗布、乾燥して、膜厚が電荷発生層０．３μｍ、電荷輸送層１５μｍの電子写真感光体ドラムを作製した。このドラムを、富士ゼロックス社製タンデムカラーレーザープリンタ、Ｃ１６１６に４本搭載し、温度３５℃、湿度８５％下（Ｈ／Ｈ環境ということがある）で、画像試験を行ったところ、画像欠陥やノイズの無い、良好な画像が得られた。次いで、１０００枚連続プリントを行ったが、リーク、ゴースト、カブリ等の画像劣化は見られず、安定していた。
【０１８３】
比較例１７
硫酸水溶液中で陽極酸化することで表面に陽極酸化処理を施し、酢酸ニッケル水溶液中で９０℃で低温封孔処理を施した直径２０ｍｍ、長さ２５１ｍｍのアルミニウムチューブ上に、比較例８と同様に作製した電荷発生層形成用塗布液および電荷輸送層形成用塗布液を浸漬塗布法により順次塗布、乾燥して、膜厚が電荷発生層０．３μｍ、電荷輸送層１５μｍの電子写真感光体ドラムを作製した。このドラムを、富士ゼロックス社製タンデムカラーレーザープリンタ、Ｃ１６１６に４本搭載し、Ｈ／Ｈ環境にて、画像試験を行ったところ、画像欠陥やノイズの無い、良好な画像が得られた。次いで、１０００枚連続プリントを行ったところ、濃度低下による画像劣化が見られた。
【０１８４】
実施例２７
直径２０ｍｍ、長さ２５１ｍｍのアルミニウムチューブ上に、特開２００５−９９７９１  実施例１３の手法に記載の手法を用いて下引きを作製した後、実施例８と同様に作製した電荷発生層用塗布液および電荷輸送層形成用塗布液を浸漬塗布法により順次塗布、乾燥して、膜厚が電荷発生層０．３μｍ、電荷輸送層１５μｍの電子写真感光体ドラムを作製した。このドラムを、富士ゼロックス社製タンデムカラーレーザープリンタ、Ｃ１６１６に４本搭載し、温度３５℃、湿度８５％下（Ｈ／Ｈ環境ということがある）で、画像試験を行ったところ、画像欠陥やノイズの無い、良好な画像が得られた。次いで、１０００枚連続プリントを行ったが、リーク、ゴースト、カブリ、濃度低下等の画像劣化は見られず、安定していた。
【０１８５】
実施例２８
実施例７で使用したバインダーの代わりに、下記バインダー（Ｂ４）（粘度平均分子量７０，０００；ｍ：ｎ＝９：１）を使用する以外は、実施例７と同様にして電子写真感光体Ａ２８を得た。
【化２５】
2011197694.tif 000030
【０１８６】
実施例２９
実施例７で使用したバインダーの代わりに、下記バインダー（Ｂ５）（粘度平均分子量４０，０００）を使用する以外は、実施例７と同様にして電子写真感光体Ａ２９を得た。
【化２６】
2011197694.tif 000031
【０１８７】
実施例３０
実施例７で使用したバインダーの代わりに、下記バインダー（Ｂ６）（粘度平均分子量６０，０００；ｍ：ｎ＝６：４）を使用する以外は、実施例７と同様にして電子写真感光体Ａ３０を得た。
【化２７】
2011197694.tif 000032
【０１８８】
実施例３１
実施例１で使用した製造例（１Ａ）で製造された例示化合物１に代えて、例示化合物１５を６０重量部使用し、化合物（Ａ）を使用しない以外は、実施例１と同様にして電子写真感光体Ａ３１を得た。
【０１８９】
実施例３２
実施例１で使用した製造例（１Ａ）で製造された例示化合物１に代えて、例示化合物１７を３０重量部使用し、化合物（Ａ）を３０重量部使用する以外は、実施例１と同様にして電子写真感光体Ａ３２を得た。
【０１９０】
実施例３３
実施例１で使用した製造例（１Ａ）で製造された例示化合物１に代えて、例示化合物１８を２０重量部使用する以外は、実施例１と同様にして電子写真感光体Ａ３３を得た。
【０１９１】
実施例３４
実施例１で使用した製造例（１Ａ）で製造された例示化合物１に代えて、例示化合物８を３０重量部使用し、例示化合物１８を３０重量部使用する以外は、実施例１と同様にして電子写真感光体Ａ３４を得た。
【０１９２】
実施例３５
実施例１で使用した製造例（１Ａ）で製造された例示化合物１に代えて、例示化合物１５を９０重量部使用し、化合物（Ａ）を使用しない以外は、実施例１と同様にして電子写真感光体Ａ３５を得た。
【０１９３】
感光体Ａ１〜Ａ２４、Ｐ１〜Ｐ１６と同様にして、環境Ｎ／Ｎの半減露光量およびＶＬを測定した。結果を表４に示す。
【０１９４】
【表５】
2011197694.tif 000033
【０１９５】
＜実写評価＞
実施例３６
実施例１で使用した電荷発生層形成用塗布液を、硫酸水溶液中で陽極酸化することで表面に陽極酸化処理を施し、酢酸ニッケル水溶液中で９０℃で低温封孔処理を施した直径３０ｍｍ、長さ２５４ｍｍのアルミニウムチューブ（導電性支持体）上に、乾燥後の膜厚が０．４μｍとなるように浸漬塗布し、乾燥させて電荷発生層を形成した。この上に、実施例３１と同様に、電荷輸送層を作成し、電子写真感光体ドラムを作成した。このドラムを、ヒューレットパッカード社製レーザープリンタ、レーザージェット４（ＬＪ４）に搭載し画像試験を行ったところ、画像欠陥やノイズの無い、良好な画像が得られた。次いで、１万枚連続プリントを行ったが、ゴースト、カブリ等の画像劣化は見られず、また、リークによる画像欠陥も発生していなかった。
【０１９６】
実施例３７
平均一次粒子径４０ｎｍのルチル型酸化チタン（石原産業株式会社製「ＴＴＯ５５Ｎ」）と、該酸化チタンに対して３重量％のメチルジメトキシシラン（東芝シリコーン社製「ＴＳＬ８１１７」）とを、ヘンシェルミキサーにて混合して得られた表面処理酸化チタン５０部と、メタノール１２０部を混合してなる原料スラリー１ｋｇを、直径約１００μｍのジルコニアビーズ（株式会社ニッカトー製  ＹＴＺ）を分散メディアとして、ミル容積約０．１５Ｌの寿工業株式会社製ウルトラアペックスミル（ＵＡＭ−０１５型）を用い、ロータ周速１０ｍ／秒、液流量１０ｋｇ／時間の液循環状態で１時間分散処理し、酸化チタン分散液を作製した。
【０１９７】
前記酸化チタン分散液と、メタノール／１−プロパノール／トルエンの混合溶媒、および、ε−カプロラクタム［下記式（Ａ）で表わされる化合物］／ビス（４−アミノ−３−メチルシクロヘキシル）メタン［下記式（Ｂ）で表わされる化合物］／ヘキサメチレンジアミン［下記式（Ｃ）で表わされる化合物］／デカメチレンジカルボン酸［下記式（Ｄ）で表わされる化合物］／オクタデカメチレンジカルボン酸［下記式（Ｅ）で表わされる化合物］の組成モル比率が、７５％／９．５％／３％／９．５％／３％からなる共重合ポリアミドのペレットとを加熱しながら撹拌、混合してポリアミドペレットを溶解させた後、出力１２００Ｗの超音波発信器による超音波分散処理を１時間行い、更に孔径５μｍのＰＴＦＥ製メンブレンフィルター（アドバンテック製  マイテックス  ＬＣ）により濾過し、表面処理酸化チタン／共重合ポリアミドを重量比が３／１であり、メタノール／１−プロパノール／トルエンの混合溶媒の重量比が７／１／２であって、含有する固形分の濃度が１８．０重量％の下引き層形成用塗布液Ａを得た。
【０１９８】
【化２８】
2011197694.tif 000034
【０１９９】
下引き層形成用塗布液Ａを、径３０ｍｍ、長さ２８５ｍｍ、肉厚０．８ｍｍのアルミニウム切削管上に、浸漬塗布により、乾燥後の膜厚が２．４μｍとなるように塗布し、乾燥させて下引き層を形成した。下引き層の表面を走査型電子顕微鏡により観察をしたところ、凝集物は殆ど観察されなかった。下引き層の表面を走査型電子顕微鏡により観察をしたところ、凝集物は殆ど観察されなかった。この下引き層の上に、電荷発生層、電荷輸送層を実施例３６と同様に作成した。
【０２００】
作製した感光体を、セイコーエプソン株式会社製カラープリンター（製品名：ＩｎｔｅｒＣｏｌｏｒ  ＬＰ−１５００Ｃ）のカートリッジに装着し、フルカラー画像を形成したところ、良好な画像を得ることができた。
【０２０１】
実施例４１
電荷発生物質製造例１で得られたオキシチタニウムフタロシアニン１０重量部と、４−メトキシ−４−メチル−２−ペンタノン１５０重量部とを混合し、サンドグラインドミルにより１時間粉砕分散処理を行い、顔料分散液を作製した。
【０２０２】
また、ポリビニルブチラール（電気化学工業（株）製、商品名デンカブチラール＃６０００Ｃ）の濃度が５重量％の１，２−ジメトキシエタン溶液１００重量部と、フェノキシ樹脂（ユニオンカーバイド社製、商品名ＰＫＨＨ）の濃度が５重量％の１，２−ジメトキシエタン溶液１００重量部とを混合して、バインダー樹脂溶液を作製した。
先に作製した顔料分散液１６０重量部と、バインダー樹脂溶液１００重量部と、適量の１，２−ジメトキシエタンとを混合し、最終的に固形分濃度４．０％の電荷発生層形成用塗布液を調製した。
【０２０３】
得られた電荷発生層形成用分散液を、表面にアルミを蒸着した厚さ７５μｍのポリエチレンテレフタレートフィルム上に、乾燥後の膜厚が０．３μｍになるように塗布して電荷発生層を設けた。
次にこのフィルム上に、製造例（３Ａ）で作製された例示化合物３の化合物を４０重量部、下記構造のポリアリレート（ＢＡ１）（粘度平均分子量４０，０００）１００重量部、
【０２０４】
【化２９】
2011197694.tif 000035
【０２０５】
およびレベリング剤としてシリコーンオイル０．０３重量部をＴＨＦ／トルエン＝８／２（混合重量比）６４０重量部に溶解させた液（以下、電荷輸送層形成用塗布液ということがある）を塗布し、１２５℃で２０分間乾燥して乾燥後の膜厚が２０μｍとなるように電荷輸送層を設け、電子写真感光体Ａ４１を得た。
実施例４２
実施例４１で使用したポリアリレート（ＢＡ１）に代えて、下記構造のポリアリレート（ＢＡ２）（粘度平均分子量４０，０００、ｎ：ｍ＝１：１）を使用した以外は、実施例４１と同様にして電子写真感光体Ａ４２を得た。
【０２０６】
【化３０】
2011197694.tif 000036
【０２０７】
実施例４３
実施例４２で使用したポリアリレート（ＢＡ２）に代えて、下記構造のポリアリレート樹脂（ＢＡ３）（粘度平均分子量４０，０００、ｎ：ｍ＝７：３）を使用した以外は、実施例４１と同様にして電子写真感光体Ａ４３を得た。
【０２０８】
【化３１】
2011197694.tif 000037
【０２０９】
実施例４４
実施例４１で使用したバインダー（ＢＡ１）に代えて、下記構造のポリアリレート樹脂（ＢＡ４）（粘度平均分子量４０，０００、ｎ：ｍ＝７：３）を使用した以外は、実施例１と同様にして電子写真感光体Ａ４４を得た。
【０２１０】
【化３２】
2011197694.tif 000038
【０２１１】
実施例４５
実施例４１で使用した製造例（３Ａ）で製造された例示化合物３に代えて、製造例（３Ｂ）で製造された例示化合物３を使用する以外は、実施例４１と同様にして電子写真感光体Ａ４５を得た。
実施例４６
実施例４１で使用した製造例（３Ａ）で製造された例示化合物３に代えて、製造例（２Ａ）で製造された例示化合物２を２０重量部使用し、更に、前記化合物（Ａ）を２０重量部使用する以外は、実施例４１と同様にして電子写真感光体Ａ４６を得た。
【０２１２】
実施例４７
実施例４６で使用した製造例（２Ａ）で製造された例示化合物２に代えて、製造例（２Ｂ）で製造された例示化合物２を使用する以外は、実施例４６と同様にして電子写真感光体Ａ４７を得た。
実施例４８
実施例４１で使用した製造例（３Ａ）で製造された例示化合物３に代えて、製造例（１Ａ）で製造された例示化合物１を４０重量部使用し、更に、前記化合物（Ｃ）を２０重量部使用する以外は、実施例４１と同様にして電子写真感光体Ａ４８を得た。
【０２１３】
実施例４９
実施例４８で使用した製造例（１Ａ）で製造された例示化合物１に代えて、製造例（１Ｂ）で製造された例示化合物１を使用する以外は、実施例４８と同様にして電子写真感光体Ａ４９を得た。
実施例５０
実施例４１で使用した電荷発生物質製造例１で製造された電荷発生物質１に代えて、電荷発生物質製造例２で製造された電荷発生物質２を使用する以外は、実施例４１と同様にして電子写真感光体Ａ５０を得た。
【０２１４】
実施例５１
実施例４１で使用した電荷発生物質製造例１で製造された電荷発生物質１に代えて、電荷発生物質製造例３で製造された電荷発生物質３を使用する以外は、実施例４１と同様にして電子写真感光体Ａ５１を得た。
実施例５２
実施例４１で使用したポリアリレート（ＢＡ１）を５０重量部使用し、かつ、前記ポリカーボネート（Ｂ３）（粘度平均分子量４０，０００、ｍ：ｎ＝９：１）（前記バインダー樹脂（Ｂ３））を５０重量部使用する以外は、実施例４１と同様にして電子写真感光体Ａ５２を得た。
【０２１５】
実施例５３
実施例４１で使用した、電荷発生物質製造例１で得られたオキシチタニウムフタロシアニンを使用する代わりに、電荷発生物質４を使用する以外は、実施例４１と同様にして電子写真感光体Ａ５３を得た。
【０２１６】
比較例２７
実施例４１で使用した製造例（３Ａ）で製造された例示化合物３に代えて、前記化合物（Ｃ）を使用する以外は、実施例４１と同様にして電子写真感光体Ｐ２７を得た。
【０２１７】
比較例２８
実施例４１で使用した製造例（３Ａ）で製造された例示化合物３に代えて、前記化合物（Ｅ）を使用する以外は、実施例４１と同様にして電子写真感光体Ｐ２８を得た。
比較例２９
実施例４１で使用した製造例（３Ａ）で製造された例示化合物３に代えて、前記化合物（Ｆ）を使用する以外は、実施例４１と同様にして電子写真感光体Ｐ２９を得た。
【０２１８】
比較例３０
実施例４１で使用した製造例（３Ａ）で製造された例示化合物３に代えて、前記化合物（Ｇ）を使用する以外は、実施例４１と同様にして電子写真感光体Ｐ３０を得た。
【０２１９】
比較例３１
実施例４１で使用した製造例（３Ａ）で製造された例示化合物３に代えて、前記化合物（Ｈ）を使用する以外は、実施例４１と同様にして電子写真感光体Ｐ３１を得ようとしたが、感光体上に析出が認められ、特性評価はできなかった。
【０２２０】
比較例３２
実施例４１で使用した製造例（３Ａ）で製造された例示化合物３に代えて、比較製造例１で製造された電荷輸送物質Ｘを使用する以外は、実施例４１と同様にして電子写真感光体Ｐ３２を得た。
【０２２１】
感光体Ａ１〜Ａ２４、Ｐ１〜Ｐ１６と同様に感光体の電気特性の評価を行い、半減露光量およびＶＬを測定した。結果を表５（環境Ｎ／Ｎ）、表６（環境Ｌ／Ｌ）に示す。
【０２２２】
【表６】
2011197694.tif 000039
【０２２３】
表５の結果より、本発明の電子写真感光体は、高感度かつ低ＶＬで、良好な電気特性を示すことがわかった。また、種々のバインダーに対する相溶性にも優れる事がわかった。
【０２２４】
【表７】
2011197694.tif 000040
【０２２５】
表６の結果より、本発明の電子写真感光体は、低温かつ低湿度の環境条件においても、高感度でしかもＶＬが低く、良好な電気特性を示すことがわかった。また、種々のバインダー樹脂に対する相溶性にも優れる事がわかった。
【０２２６】
＜画像形成試験、および感光体の安定性、耐久性試験＞
実施例５４
表面を陽極酸化し、封孔処理を施した直径３０ｍｍ、長さ２５４ｍｍのアルミニウムチューブ上に、実施例４７と同様に作製した電荷発生層形成用塗布液および電荷輸送層形成用塗布液を浸漬塗布法により順次塗布、乾燥して、膜厚が電荷発生層０．３μｍ、電荷輸送層２５μｍの電子写真感光体ドラムを作製した。このドラムを、ヒューレットパッカード社製レーザープリンタ、レーザージェット４（ＬＪ４）に搭載し画像試験を行ったところ、画像欠陥やノイズの無い、良好な画像が得られた。次いで、１万枚連続プリントを行ったが、ゴースト、カブリ等の画像劣化は見られず、また、リークによる画像欠陥も発生していなかった。
【０２２７】
実施例５５
表面を陽極酸化し、封孔処理を施した直径２０ｍｍ、長さ２５１ｍｍのアルミニウムチューブ上に、実施例４８と同様に作製した電荷発生層形成用塗布液および電荷輸送層形成用塗布液を浸漬塗布法により順次塗布、乾燥して、膜厚が電荷発生層０．３μｍ、電荷輸送層１５μｍの電子写真感光体ドラムを作製した。このドラムを、富士ゼロックス社製タンデムカラーレーザープリンタ、Ｃ１６１６に４本搭載し、気温３５℃、湿度８５％下（Ｈ／Ｈ環境ということがある）で、画像試験を行ったところ、画像欠陥やノイズの無い、良好な画像が得られた。次いで、１０００枚連続プリントを行ったが、リーク、ゴースト、カブリ等の画像劣化は見られず、安定していた。
【０２２８】
比較例３３
表面を陽極酸化し、封孔処理を施した直径２０ｍｍ、長さ２５１ｍｍのアルミニウムチューブ上に、比較例２８と同様に作製した電荷発生層形成用塗布液および電荷輸送層形成用塗布液を浸漬塗布法により順次塗布、乾燥して、膜厚が電荷発生層０．３μｍ、電荷輸送層１５μｍの電子写真感光体ドラムを作製した。このドラムを、富士ゼロックス社製タンデムカラーレーザープリンタ、Ｃ１６１６に４本搭載し、Ｈ／Ｈ環境にて、画像試験を行ったところ、画像欠陥やノイズの無い、良好な画像が得られた。次いで、１０００枚連続プリントを行ったところ、カブリによる画像劣化が見られた。
【０２２９】
実施例５６
直径２０ｍｍ、長さ２５１ｍｍのアルミニウムチューブ上に、特開２００５−９９７９１  実施例１３の手法に記載の手法を用いて下引きを作製した後、実施例４８と同様に作製した電荷発生層用塗布液および電荷輸送層形成用塗布液を浸漬塗布法により順次塗布、乾燥して、膜厚が電荷発生層０．３μｍ、電荷輸送層１５μｍの電子写真感光体ドラムを作製した。このドラムを、富士ゼロックス社製タンデムカラーレーザープリンタ、Ｃ１６１６に４本搭載し、気温３５℃、湿度８５％下（Ｈ／Ｈ環境ということがある）で、画像試験を行ったところ、画像欠陥やノイズの無い、良好な画像が得られた。次いで、１０００枚連続プリントを行ったが、リーク、ゴースト、カブリ、濃度低下等の画像劣化は見られず、安定していた。
【０２３０】
＜移動度の評価＞
得られた感光体Ａ４１およびＡ４４の電荷輸送層の移動度を、前記電子写真感光体Ｍ１、ＭＰ１と同様の方法で、ＴＯＦ法に基づいて、７８０ｎｍ露光による電荷発生物質励起により、２１±０．５℃、２．０×１０５（Ｖ／ｃｍ）で、測定した。結果を表７に示す。
【０２３１】
【表８】
2011197694.tif 000041
【０２３２】
実施例５７
実施例４１で使用した製造例（３Ａ）で製造された例示化合物３に代えて、例示化合物１５を４０重量部使用し、化合物（Ａ）を使用しない以外は、実施例４１と同様にして電子写真感光体Ａ５７を得た。
【０２３３】
実施例５８
実施例４１で使用した製造例（３Ａ）で製造された例示化合物３に代えて、例示化合物１６を４０重量部使用し、化合物（Ａ）を使用しない以外は、実施例４１と同様にして電子写真感光体Ａ５８を得た。
【０２３４】
実施例５９
実施例４１で使用した製造例（３Ａ）で製造された例示化合物３に代えて、例示化合物１８を４０重量部使用し、化合物（Ａ）を使用しない以外は、実施例４１と同様にして電子写真感光体Ａ５９を得た。
【０２３５】
感光体Ａ１〜Ａ２４、Ｐ１〜Ｐ１６と同様に感光体の電気特性の評価を行い、環境Ｎ／Ｎの半減露光量およびＶＬを測定した。結果を表８に示す。
【０２３６】
【表９】
2011197694.tif 000042
【０２３７】
表８の結果より、本発明の電子写真感光体は、高感度かつ低ＶＬで、良好な電気特性を示すことがわかった。
【０２３８】
実施例６０
外径３０ｍｍ、長さ２４４ｍｍ、肉厚０．７５ｍｍのアルミニウム合金よりなるシリンダー上に、特開２００５−０９９７９１号公報の実施例１３に記載の手法を用いて、乾燥後の膜厚が１．０μｍになるように浸漬塗布、乾燥して下引き層を設けた。
【０２３９】
次に、５重量部の電荷発生物質４をトルエン７０重量部と共にサンドグラインドミルにより分散し、分散液を得た。同様にして、下記構造で示される電子輸送物質８重量部をトルエン１１２重量部と共にサンドグラインドミルにより分散し、分散液を得た。一方で、製造例３Ａで作製された得た例示化合物３の化合物を３０重量部、実施例１で用いた化合物（Ａ）を３０重量部、バインダー樹脂（Ｂ１）１００重量部、酸化防止剤（チバガイギー社製：商品名ＩＲＧＡＮＯＸ１０７６）８重量部およびレベリング剤としてシリコーンオイル０．０５重量部を、トルエン４２０重量部に溶解し、該溶液と前記の２種の分散液とを、ホモジナイザーにより混合した。このように調製した塗布液を、前記下引き層上に、乾燥後の膜厚が２５μｍになるように浸漬塗布し、正帯電単層型の電子写真感光体Ａ６０を得た。
【０２４０】
（電子輸送物質）
【化３３】
2011197694.tif 000043
【０２４１】
＜電気特性の評価＞
電子写真学会測定標準に従って製造された電子写真特性評価装置（続電子写真技術の基礎と応用、電子写真学会編、コロナ社、４０４〜４０５頁記載）を使用し、上記感光体ドラムを一定回転数６０ｒｐｍで回転させ、帯電、露光、電位測定、除電のサイクルによる電気特性評価試験を行なった。その際、感光体の初期表面電位が＋９００Ｖになるように帯電させ、ハロゲンランプの光を干渉フィルターで７８０ｎｍの単色光としたものを１．０μＪ／ｃｍ２で露光したときの露光後表面電位（以下、「ＶＬ＋」と略記する）を測定した。ＶＬ＋測定に際しては、露光から電位測定に要する時間を１００ｍｓとした。測定環境は、温度２５℃、相対湿度５０％で行なった。
【０２４２】
その結果、ＶＬ＋は＋６５Ｖという十分に低い表面電位を示し、電子写真用の感光体として極めて好適であることがわかった。
【０２４３】
＜画像形成試験＞
上記電子写真感光体Ａ６０を、正帯電で使用される市販のレーザープリンタＨＬ−５１４０（ブラザー製）のドラムカートリッジ（ＤＲ５１０）に装着し、ハーフトーン画像を出力し、標準ドラム（ＤＲ５１０純正）を用いた画像との濃度差と黒点発生の有無を確認した。
【０２４４】
その結果、画像濃度は標準ドラムと同等であり、また、黒点が発生することもなく、画像形成装置として好適に作動することがわかった。
【符号の説明】
【０２４５】
１．  感光体
２．  帯電装置（帯電ローラ）
３．  露光装置
４．  現像装置
５．  転写装置
６．  クリーニング手段
７．  定着手段
４１．現像槽
４２．アジテータ
４３．供給ローラ
４４．現像ロータ
４５．規制部材
７１．上部定着部材
７２．下部定着部材
７３．加熱装置
Ｔ    トナー
Ｐ    記録媒体
【図１】
2011197694.tif 000049